(57)【要約】  本発明は、少なくとも１種の熱可塑性ポリマーＢ）を含有するポリマー組成物の加熱時の変色を減少するためのポリオレフィンコポリマーＡ）の使用に関する。【特許請求の範囲】
【請求項１】
少なくとも１種の熱可塑性ポリアミドＢ）を含有するポリマー組成物の加熱時の変色を減少するためのポリオレフィンコポリマーＡ）の使用であって、ここで、ポリオレフィンコポリマーＡ）は、少なくとも１種のエチレン系不飽和モノマーＭａ及び少なくとも１種のモノエチレン系不飽和モノマーＭｂを共重合された形で含有し、ここで、
モノマーＭａは、Ｃ2〜Ｃ10−アルケン及び式（Ｉ）
【化１】
2017505840.tif 000012
［式中、
Ｒ1及びＲ2は、互いに無関係に、水素、Ｃ1〜Ｃ10−アルキル、Ｃ3〜Ｃ12−シクロアルキル及びフェニルから選択されており、ここで、Ｃ3〜Ｃ12−シクロアルキル及びフェニルは置換されていないか又はＣ1〜Ｃ10−アルキルによって一置換若しくは多置換されており：
Ｒ3は、Ｃ1〜Ｃ10−アルキル、Ｃ3〜Ｃ12−シクロアルキル及びフェニルであり、ここで、Ｃ3〜Ｃ12−シクロアルキル及びフェニルは置換されていないか又はＣ1〜Ｃ10−アルキルによって一置換若しくは多置換されており：かつ
ａは、０、１又は２である］
のビニル芳香族化合物から選択されており、
並びに
モノマーＭｂは、
モノエチレン系不飽和Ｃ3〜Ｃ23−モノカルボン酸；
モノエチレン系不飽和Ｃ3〜Ｃ23−モノカルボン酸と式（ＩＩ）
Ｒ4−ＯＨ  （ＩＩ）
［式中、
Ｒ4は、Ｃ1〜Ｃ10−アルキル、Ｃ3〜Ｃ12−シクロアルキル又はフェニルであり、ここで、Ｃ3〜Ｃ12−シクロアルキル及びフェニルは置換されていないか又はＣ1〜Ｃ10−アルキルによって一置換若しくは多置換されている］
の化合物とのエステル；
モノエチレン系不飽和Ｃ3〜Ｃ23−モノカルボン酸のＮ−Ｃ1〜Ｃ8−アルキル置換アミド；
モノエチレン系不飽和Ｃ4〜Ｃ20−ジカルボン酸；
モノエチレン系不飽和Ｃ4〜Ｃ20−ジカルボン酸無水物；
モノエチレン系不飽和Ｃ4〜Ｃ20−ジカルボン酸と式（ＩＩ）の化合物とのモノエステル；
モノエチレン系不飽和Ｃ4〜Ｃ20−ジカルボン酸と式（ＩＩ）の化合物とのジエステル；
Ｃ1〜Ｃ10−モノカルボン酸のビニルエステル；
Ｃ1〜Ｃ10−モノカルボン酸のアリルエステル；
式（ＩＩＩ）のモノエチレン系不飽和オキシラン；及び
式（ＩＶ）のモノエチレン系不飽和オキシラン
【化２】
2017505840.tif 000013
［式中、
Ｒ5、Ｒ6、Ｒ7、Ｒ8及びＲ9は、互いに無関係に、水素及びＣ1〜Ｃ6−アルキルから選択されており；
ｍは、０〜２０の整数であり；
ｎは、０〜１０の整数であり；かつ
ｏは、０〜５の整数である］
から選択されている、前記ポリオレフィンコポリマーＡ）の使用。
【請求項２】
ポリオレフィンコポリマーＡ）が、さらに、炭素原子４〜２５個を有する少なくとも１種のジエンをモノマーＭｃとして含有する、請求項１記載の使用。
【請求項３】
モノマーＭａが、エテン、プロペン、１−ブテン及びそれらの混合物から選択されている、請求項１又は２記載の使用。
【請求項４】
モノマーＭｂが、モノエチレン系不飽和Ｃ3〜Ｃ6−モノカルボン酸、モノエチレン系不飽和Ｃ3〜Ｃ6−モノカルボン酸とＣ1〜Ｃ10−アルカノールとのエステル、モノエチレン系不飽和Ｃ4〜Ｃ10−ジカルボン酸無水物、及び式ＩＶの化合物並びにそれらの混合物から選択されている、請求項１から３までのいずれか１項記載の使用。
【請求項５】
モノマーＭｂが、アクリル酸、メタクリル酸、アクリル酸−Ｃ1〜Ｃ10−アルキルエステル、メタクリル酸−Ｃ1〜Ｃ10−アルキルエステル、マレイン酸無水物、置換されていないか又は１個、２個若しくは３個のＣ1〜Ｃ4−アルキル基を有するビシクロ［２．２．１］ヘプタ−５−エン−２，３−ジカルボン酸無水物、及びそれらの混合物から選択されている、請求項４記載の使用。
【請求項６】
モノマーＭｃが、イソプレン、ブタジエン、ヘキサ−１，５−ジエン、５−エチリデンノルボルネン及びジシクロペンタジエンから選択されている、請求項１から５までのいずれか１項記載の使用。
【請求項７】
ポリアミドＢ）が、ＰＡ６、ＰＡ６６、ＰＡ６１０、ＰＡ６．Ｔ、ＰＡ９．Ｔ、ＰＡ８．Ｔ、ＰＡ１０．Ｔ、ＰＡ１２．Ｔ、ＰＡ６．Ｉ、ＰＡ８．Ｉ、ＰＡ９．Ｉ、ＰＡ１０．Ｉ、ＰＡ１２．Ｉ、ＰＡ６．Ｔ／６、ＰＡ６．Ｔ／１０、ＰＡ６．Ｔ／１２、ＰＡ６．Ｔ／６．Ｉ、ＰＡ６．Ｔ／８．Ｔ、ＰＡ６．Ｔ／９．Ｔ、ＰＡ６．Ｔ／１０Ｔ、ＰＡ６．Ｔ／１２．Ｔ、ＰＡ１２．Ｔ／６．Ｔ、ＰＡ６．Ｔ／６．Ｉ／６、ＰＡ６．Ｔ／６．Ｉ／１２、ＰＡ６．Ｔ／６．Ｉ／６．１０、ＰＡ６．Ｔ／６．Ｉ／６．１２、ＰＡ６．Ｔ／６．６、ＰＡ６．Ｔ／６．１０、ＰＡ６．Ｔ／６．１２、ＰＡ１０．Ｔ／６、ＰＡ１０．Ｔ／１１、ＰＡ１０．Ｔ／１２、ＰＡ８．Ｔ／６．Ｔ、ＰＡ８．Ｔ／６６、ＰＡ８．Ｔ／８．Ｉ、ＰＡ８．Ｔ／８．６、ＰＡ８．Ｔ／６．Ｉ、ＰＡ１０．Ｔ／６．Ｔ、ＰＡ１０．Ｔ／６．６、ＰＡ１０．Ｔ／１０．Ｉ、ＰＡ１０Ｔ／１０．Ｉ／６．Ｔ、ＰＡ１０．Ｔ／６．Ｉ、ＰＡ４．Ｔ／４．Ｉ／４６、ＰＡ４．Ｔ／４．Ｉ／６．６、ＰＡ５．Ｔ／５．Ｉ、ＰＡ５．Ｔ／５．Ｉ／５．６、ＰＡ５．Ｔ／５．Ｉ／６．６、ＰＡ６．Ｔ／６．Ｉ／６．６、ＰＡ  ＭＸＤＡ．６、ＰＡ  ＩＰＤＡ．Ｉ、ＰＡ  ＩＰＤＡ．Ｔ、ＰＡ  ＭＡＣＭ．Ｉ、ＰＡ  ＭＡＣＭ．Ｔ、ＰＡ  ＰＡＣＭ．Ｉ、ＰＡ  ＰＡＣＭ．Ｔ、ＰＡ  ＭＸＤＡ．Ｉ、ＰＡ  ＭＸＤＡ．Ｔ、ＰＡ６．Ｔ／ＩＰＤＡ．Ｔ、ＰＡ６．Ｔ／ＭＡＣＭ．Ｔ、ＰＡ６．Ｔ／ＰＡＣＭ．Ｔ、ＰＡ６．Ｔ／ＭＸＤＡ．Ｔ、ＰＡ６．Ｔ／６．Ｉ／８．Ｔ／８．Ｉ、ＰＡ６．Ｔ／６．Ｉ／１０．Ｔ／１０．Ｉ、ＰＡ６．Ｔ／６．Ｉ／ＩＰＤＡ．Ｔ／ＩＰＤＡ．Ｉ、ＰＡ６．Ｔ／６．Ｉ／ＭＸＤＡ．Ｔ／ＭＸＤＡ．Ｉ、ＰＡ６．Ｔ／６．Ｉ／ＭＡＣＭ．Ｔ／ＭＡＣＭ．Ｉ、ＰＡ６．Ｔ／６．Ｉ／ＰＡＣＭ．Ｔ／ＰＡＣＭ．Ｉ、ＰＡ６．Ｔ／１０．Ｔ／ＩＰＤＡ．Ｔ、ＰＡ６．Ｔ／１２．Ｔ／ＩＰＤＡ．Ｔ、ＰＡ６．Ｔ／１０．Ｔ／ＰＡＣＭ．Ｔ、ＰＡ６．Ｔ／１２．Ｔ／ＰＡＣＭ．Ｔ、ＰＡ１０．Ｔ／ＩＰＤＡ．Ｔ、ＰＡ１２．Ｔ／ＩＰＤＡ．Ｔ並びにそれらのコポリマー及び混合物から選択されている、請求項１から６までのいずれか１項記載の使用。
【請求項８】
ポリアミドＢ）が、ＰＡ６、ＰＡ６６、ＰＡ６１０及びＰＡ６．Ｔ／６．Ｉ並びにそれらの混合物から選択されている、請求項１から７までのいずれか１項記載の使用。
【請求項９】
ポリオレフィンコポリマーＡ）が、ポリマー組成物の全質量に対して０．１〜３０質量％の量で用いられる、請求項１から８までのいずれか１項記載の使用。
【請求項１０】
ポリマー組成物が、さらに、少なくとも１種の繊維状又は粒状の充填材を成分Ｃ）として含有する、請求項１から９までのいずれか１項記載の使用。
【請求項１１】
ポリマー組成物が、好ましくは、熱安定剤、難燃剤、光安定剤、潤滑剤、染料、核剤、顔料、金属フレーク、金属コーティング粒子、静電防止剤、伝導性添加剤、離型剤、蛍光増白剤及び消泡剤から選択される、少なくとも１種の更なる添加剤を成分Ｄ）として含有する、請求項１から１０までのいずれか１項記載の使用。
【請求項１２】
ポリマー組成物が、フィルム、モノフィラメント、繊維、ヤーン又は織物の製造のために用いられる、請求項１から１１までのいずれか１項記載の使用。
【請求項１３】
ポリマー組成物が、電気構成部品及び電子構成部品において又は高温領域での自動車用途のために用いられる、請求項１から１１までのいずれか１項記載の使用。
【請求項１４】
コネクタ、マイクロスイッチ、マイクロボタン及び半導体構成部品、殊に発光ダイオード（ＬＥＤ）のリフレクターハウジングを製造するための、鉛フリー条件下でのはんだプロセス（鉛フリーはんだ）において用いる、請求項１３記載の使用。
【請求項１５】
加熱時のポリマー組成物における変色を減少する方法であって、ここで、
（ｉ）請求項１から６までのいずれか１項において定義される少なくとも１種のポリオレフィンコポリマーＡ）及び少なくとも１種の熱可塑性ポリアミドＢ）を準備し；
（ｉｉ）（ｉ）で準備したポリマー成分を混合及び加熱することでポリマー組成物を得て、ここで、成形可能な、融解したポリマー組成物が得られ；並びに
（ｉｉｉ）（ｉｉ）で得られた、融解したポリマー組成物を形状付与プロセスに供し、
ただし、ポリマー組成物は、工程（ｉｉ）で、該ポリマー組成物中に含まれるポリマー成分の最大ガラス転移温度を少なくとも１０℃上回る温度に加熱するか、又は、少なくとも１種のポリマー成分が融点を有する場合には、ポリマー組成物は、工程（ｉｉ）で、最も高い温度で溶融するポリマー成分の溶融温度を少なくとも１０℃上回る温度に加熱する、
前記方法。
【請求項１６】
ポリマー組成物の加熱時の変色を減少するための、少なくとも１種の熱可塑性ポリアミドＢ）を含有するポリマー組成物において請求項１から６までのいずれか１項記載の少なくとも１種のポリオレフィンコポリマーＡ）を使用する方法。
【請求項１７】
ポリアミドＢ）が、ＰＡ６、ＰＡ６６、ＰＡ６１０、ＰＡ６．Ｔ、ＰＡ９．Ｔ、ＰＡ８．Ｔ、ＰＡ１０．Ｔ、ＰＡ１２．Ｔ、ＰＡ６．Ｉ、ＰＡ８．Ｉ、ＰＡ９．Ｉ、ＰＡ１０．Ｉ、ＰＡ１２．Ｉ、ＰＡ６．Ｔ／６、ＰＡ６．Ｔ／１０、ＰＡ６．Ｔ／１２、ＰＡ６．Ｔ／６．Ｉ、ＰＡ６．Ｔ／８．Ｔ、ＰＡ６．Ｔ／９．Ｔ、ＰＡ６．Ｔ／１０Ｔ、ＰＡ６．Ｔ／１２．Ｔ、ＰＡ１２．Ｔ／６．Ｔ、ＰＡ６．Ｔ／６．Ｉ／６、ＰＡ６．Ｔ／６．Ｉ／１２、ＰＡ６．Ｔ／６．Ｉ／６．１０、ＰＡ６．Ｔ／６．Ｉ／６．１２、ＰＡ６．Ｔ／６．６、ＰＡ６．Ｔ／６．１０、ＰＡ６．Ｔ／６．１２、ＰＡ１０．Ｔ／６、ＰＡ１０．Ｔ／１１、ＰＡ１０．Ｔ／１２、ＰＡ８．Ｔ／６．Ｔ、ＰＡ８．Ｔ／６６、ＰＡ８．Ｔ／８．Ｉ、ＰＡ８．Ｔ／８．６、ＰＡ８．Ｔ／６．Ｉ、ＰＡ１０．Ｔ／６．Ｔ、ＰＡ１０．Ｔ／６．６、ＰＡ１０．Ｔ／１０．Ｉ、ＰＡ１０Ｔ／１０．Ｉ／６．Ｔ、ＰＡ１０．Ｔ／６．Ｉ、ＰＡ４．Ｔ／４．Ｉ／４６、ＰＡ４．Ｔ／４．Ｉ／６．６、ＰＡ５．Ｔ／５．Ｉ、ＰＡ５．Ｔ／５．Ｉ／５．６、ＰＡ５．Ｔ／５．Ｉ／６．６、ＰＡ６．Ｔ／６．Ｉ／６．６、ＰＡ  ＭＸＤＡ．６、ＰＡ  ＩＰＤＡ．Ｉ、ＰＡ  ＩＰＤＡ．Ｔ、ＰＡ  ＭＡＣＭ．Ｉ、ＰＡ  ＭＡＣＭ．Ｔ、ＰＡ  ＰＡＣＭ．Ｉ、ＰＡ  ＰＡＣＭ．Ｔ、ＰＡ  ＭＸＤＡ．Ｉ、ＰＡ  ＭＸＤＡ．Ｔ、ＰＡ６．Ｔ／ＩＰＤＡ．Ｔ、ＰＡ６．Ｔ／ＭＡＣＭ．Ｔ、ＰＡ６．Ｔ／ＰＡＣＭ．Ｔ、ＰＡ６．Ｔ／ＭＸＤＡ．Ｔ、ＰＡ６．Ｔ／６．Ｉ／８．Ｔ／８．Ｉ、ＰＡ６．Ｔ／６．Ｉ／１０．Ｔ／１０．Ｉ、ＰＡ６．Ｔ／６．Ｉ／ＩＰＤＡ．Ｔ／ＩＰＤＡ．Ｉ、ＰＡ６．Ｔ／６．Ｉ／ＭＸＤＡ．Ｔ／ＭＸＤＡ．Ｉ、ＰＡ６．Ｔ／６．Ｉ／ＭＡＣＭ．Ｔ／ＭＡＣＭ．Ｉ、ＰＡ６．Ｔ／６．Ｉ／ＰＡＣＭ．Ｔ／ＰＡＣＭ．Ｉ、ＰＡ６．Ｔ／１０．Ｔ／ＩＰＤＡ．Ｔ、ＰＡ６．Ｔ／１２．Ｔ／ＩＰＤＡ．Ｔ、ＰＡ６．Ｔ／１０．Ｔ／ＰＡＣＭ．Ｔ、ＰＡ６．Ｔ／１２．Ｔ／ＰＡＣＭ．Ｔ、ＰＡ１０．Ｔ／ＩＰＤＡ．Ｔ、ＰＡ１２．Ｔ／ＩＰＤＡ．Ｔ並びにそれらのコポリマー及び混合物から選択されている、請求項１６記載の方法。
【請求項１８】
ポリアミドＢ）が、ＰＡ６、ＰＡ６６、ＰＡ６１０、ＰＡ６．Ｔ／６．Ｉ及びそれらの混合物から選択されている、請求項１７記載の方法。
【請求項１９】
ポリマー組成物が、ポリオレフィンＡ）を、該ポリマー組成物の全質量に対して０．１〜３０質量％の量で含有する、請求項１６から１８までのいずれか１項記載の方法。
【請求項２０】
ポリマー組成物を、フィルム、モノフィラメント、繊維、ヤーン又は織物の製造のために使用する、請求項１６から１９までのいずれか１項記載の方法。
【請求項２１】
ポリマー組成物を、電気構成部品及び電子構成部品の製造のために又は高温領域での自動車用途のために使用する、請求項１６から１９までのいずれか１項記載の方法。
【請求項２２】
ポリマー組成物を、コネクタ、マイクロスイッチ、マイクロボタン及び半導体構成部品、殊に発光ダイオード（ＬＥＤ）のリフレクターハウジングを製造するために、鉛フリー条件下でのはんだプロセス（鉛フリーはんだ）において使用する、請求項１６から１９までのいずれか１項記載の方法。
【発明の詳細な説明】
【技術分野】
【０００１】
本発明は、少なくとも１種の熱可塑性ポリアミドを含有するポリマー組成物の加熱時の変色を減少するためのポリオレフィンコポリマーの使用、これらのポリマー組成物の使用及びポリアミド含有ポリマー組成物における変色を減少する方法に関する。
【０００２】
先行技術
ポリアミドは、世界中で大規模に製造されるポリマーの一つであり、かつ主たる適用領域であるフィルム、繊維及び原材料のほかに、更なる多数の使用目的に利用される。ポリアミドのなかで、ポリアミド６（ポリカプロラクタム）及びポリアミド６６（ナイロン、ポリヘキサメチレンアジピン酸アミド）が最も多く製造されるポリマーである。ポリアミドの更なる重要なグループが、重要な工業用プラスチックとして幅広く使用されている、部分結晶性又は非晶性、熱可塑性の部分芳香族ポリアミドである。殊に該ポリアミドは、それらの高い熱安定性の点で優れており、かつ高温ポリアミド（ＨＴＰＡ）とも呼ばれる。通常、ポリアミドは、熱可塑性樹脂のための公知の形状付与法、例えば射出成形、押出成形及びインフレーション成形により加工される。しかしながら、高温ポリアミドは、ポリアミド６６といった脂肪族ポリアミドが約２６０℃〜２６５℃で溶融する一方で、例えば約２９０℃以上の比較的高い融点を有する。
【０００３】
添加剤の添加によって、ポリアミドの機械的特性を改善することができる。ゴム（エラストマー、ゴム弾性ポリマーとも呼ばれることが多い）の添加がポリアミドの耐衝撃性を改善することが知られている。ＵＳ５，４３６，２９４は、耐衝撃性改質剤としてマレインサン無水物で改質されたスチレンブロックとポリオレフィンブロックより成るブロックコポリマーを含有する、耐衝撃性改質されたポリフタルアミド化合物を記載している。ＷＯ２００５／１２１２４９は、部分結晶性の熱可塑性ポリアミド及びオレフィンと脂肪族アルコールの（メタ）アクリル酸エステルとより成るコポリマーを含有する、改善された流動性及び耐衝撃性を有するポリアミド成形材料を記載している。ＷＯ２０１１／０５１１２３は、熱安定剤として鉄粉を、そして耐衝撃性改質剤としてゴム弾性ポリマーを含有する耐熱老化性ポリアミドを記載している。ゴム弾性ポリマーは、有利には次のモノマー：エチレン、プロピレン、ブタジエン、イソブテン、イソプレン、クロロプレン、酢酸ビニル、スチレン、アクリロニトリル及びアルコール成分において炭素原子１〜１８個を有するアクリル酸エステル又はメタクリル酸エステルの少なくとも２つから構成されているポリオレフィンコポリマーである。
【０００４】
ポリアミドにおける色調改善(Farbverbesserung)のためにポリオレフィンコポリマーを使用することは、先行技術に記載されていない。
【０００５】
非晶性ポリアミドが、それらのガラス転移温度を上回る比較的高い温度に曝されるか、又は部分結晶性ポリアミドが、それらの溶融温度の範囲における比較的高い温度に曝される場合、一般に黄変又は褐変が起こる。この変色は、例えば黄色度指数（Ｙｅｌｌｏｗｎｅｓｓ  Ｉｎｄｅｘ  ＹＩ）によって表されることができる。変色は、それがポリアミド組成物の所望の色調の品質を落とすか（不十分な色忠実度）又は高価な着色剤を大量に使用する必要がある（着色コストがより高くなる）ことから欠点である。
【０００６】
ポリアミドの黄変及び淡色化を減少させるために、ＥＰ１３７５５７８及びＷＯ２００６／１３５８４１は、二酸化チタンの使用を提案している。しかしながら、二酸化チタンの添加は、ポリアミドの耐衝撃性の減少につながる。
【０００７】
ＷＯ２００９／０５６５８３には、改善された色安定性を有する、ホスフィン塩、フェノール安定剤並びに／又はホスファイト安定剤及びホスホナイト安定剤を含有する難燃性のポリアミド組成物が記載されている。このポリアミド組成物は、はっきりと識別される固有色を示す。
【０００８】
ＷＯ２００７／０７８８６９は、高温ポリアミドにおいて使用するための、ハロゲン化銅（Ｉ）及びハロゲン化アルカリ金属を含む安定剤組成物を記載している。この種のポリアミドは、はっきりと識別される黄化を示す。
【０００９】
本発明の課題は、熱可塑性ポリアミドを含有する、改善された黄色度指数を有するポリマー組成物を提供することであった。ほかに、このポリマー組成物は、改善された白色度を有するべきである。さらに、その低い固有色が、他の好ましい特性、例えば、靭性といった機械的特性を犠牲にすることなく得られるポリマー組成物を提供する課題が存在していた。
【００１０】
意想外にも、この課題は、熱可塑性ポリマーＢ）を含有するポリマー組成物におけるポリオレフィンコポリマーＡ）の本発明による使用によって解決されることがわかった。
【００１１】
本発明の概要
第一の対象は、少なくとも１種の熱可塑性ポリアミドＢ）を含有するポリマー組成物の変色を減少するためのポリオレフィンコポリマーＡ）の使用であって、ここで、ポリオレフィンコポリマーＡ）は、少なくとも１種のエチレン系不飽和モノマーＭａ及び少なくとも１種のモノエチレン系不飽和モノマーＭｂを共重合された形で含有し、ここで、
モノマーＭａは、
−  Ｃ2〜Ｃ10−アルケン；及び
−  式Ｉ
【化１】
2017505840.tif 000002
［式中、
Ｒ1及びＲ2は、互いに無関係に、水素、Ｃ1〜Ｃ10−アルキル、Ｃ3〜Ｃ12−シクロアルキル及びフェニルから選択されており、ここで、Ｃ3〜Ｃ12−シクロアルキル及びフェニルは置換されていないか又はＣ1〜Ｃ10−アルキルによって一置換若しくは多置換されており：
Ｒ3は、Ｃ1〜Ｃ10−アルキル、Ｃ3〜Ｃ12−シクロアルキル及びフェニルであり、ここで、Ｃ3〜Ｃ12−シクロアルキル及びフェニルは置換されていないか又はＣ1〜Ｃ10−アルキルによって一置換若しくは多置換されており：かつ
ａは、０、１又は２である］
のビニル芳香族化合物から選択されており、
並びに
モノマーＭｂは、
−  モノエチレン系不飽和Ｃ3〜Ｃ23−モノカルボン酸；
−  モノエチレン系不飽和Ｃ3〜Ｃ23−モノカルボン酸と式（ＩＩ）
Ｒ4−ＯＨ  （ＩＩ）
［式中、
Ｒ4は、Ｃ1〜Ｃ10−アルキル、Ｃ3〜Ｃ12−シクロアルキル又はフェニルであり、ここで、Ｃ3〜Ｃ12−シクロアルキル及びフェニルは置換されていないか又はＣ1〜Ｃ10−アルキルによって一置換若しくは多置換されている］
の化合物とのエステル；
−  モノエチレン系不飽和Ｃ3〜Ｃ23−モノカルボン酸のＮ−Ｃ1〜Ｃ8−アルキル置換アミド；
−  モノエチレン系不飽和Ｃ4〜Ｃ20−ジカルボン酸；
−  モノエチレン系不飽和Ｃ4〜Ｃ20−ジカルボン酸無水物；
−  モノエチレン系不飽和Ｃ4〜Ｃ20−ジカルボン酸と式（ＩＩ）の化合物とのモノエステル；
−  モノエチレン系不飽和Ｃ4〜Ｃ20−ジカルボン酸と式（ＩＩ）の化合物とのジエステル；
−  Ｃ1〜Ｃ10−モノカルボン酸のビニルエステル；
−  Ｃ1〜Ｃ10−モノカルボン酸のアリルエステル；
−  式（ＩＩＩ）のモノエチレン系不飽和オキシラン；及び
−  式（ＩＶ）のモノエチレン系不飽和オキシラン
【化２】
2017505840.tif 000003
［式中、
Ｒ5、Ｒ6、Ｒ7、Ｒ8及びＲ9は、互いに無関係に、水素及びＣ1〜Ｃ6−アルキルから選択されており；
ｍは、０〜２０の整数であり；
ｎは、０〜１０の整数であり；かつ
ｏは、０〜５の整数である］
から選択されている。
【００１２】
更なる一対象は、フィルム、モノフィラメント、繊維、ヤーン又は織物における使用である。
【００１３】
更なる一対象は、電気構成部品及び電子構成部品における並びに高温領域での自動車用途のための使用である。
【００１４】
更なる一対象は、コネクタ、マイクロスイッチ、マイクロボタン及び半導体構成部品、殊に発光ダイオード（ＬＥＤ）のリフレクターハウジングを製造するための、鉛フリー条件下でのはんだプロセス（鉛フリーはんだ）において用いる使用である。
【００１５】
更なる一対象は、
（ｉ）少なくとも１種の熱可塑性ポリアミドＢ）を含有するポリマー組成物を準備し；かつ
（ｉｉ）前で定義したポリオレフィンコポリマーＡ）をポリマー組成物に導入する、
該ポリマー組成物における変色を減少する方法である。
【００１６】
更なる一対象は、ポリマー組成物の加熱時の変色を減少するための、少なくとも１種の熱可塑性ポリアミドＢ）を含有するポリマー組成物において、前で定義したポリオレフィンコポリマーＡ）を使用する方法である。
【００１７】
本発明の説明
ポリオレフィン成分Ａ）の本発明による使用によって、製造及び／又は加工に伴うポリアミド含有ポリマー組成物の変色を回避することができるか又は少なくとも減少させることができる。したがって、得られたポリマー組成物は、次の利点：
−  ポリアミド含有ポリマー組成物は、改善された黄色度指数ＹＩ（ＡＳＴＭ  Ｄ  １９２５に準拠）を有する；
−  ポリアミド含有ポリマー組成物は、ＣＩＥＬＡＢ色空間において改善されたＬ*値（高い白色度）を有する；
の少なくとも１つを、そのつどポリオレフィン成分Ａ）を含有しないポリアミド含有ポリマー組成物と比較して有する。そのうえ、このポリマー組成物は、改善された機械的特性、例えば高い靱性を有する。それゆえ、ポリアミド含有組成物におけるポリオレフィン成分Ａ）の使用によって、一般に耐衝撃性改質剤を併用せずに済むことができる。
【００１８】
本発明の枠内では、Ｃ1〜Ｃ10−アルキルとの表記は、炭素原子１〜４個、１〜６個、１〜８個又は１〜１０個を有する線状及び分枝状のアルキル基、例えばメチル、エチル、プロピル、１−メチルエチル、ブチル、１−メチルプロピル、２−メチルプロピル、１，１−ジメチルエチル、ペンチル、１−メチルブチル、２−メチルブチル、３−メチルブチル、２，２−ジメチルプロピル、１−エチルプロピル、ヘキシル、１，１−ジメチルプロピル、１，２−ジメチルプロピル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，１，２−トリメチルプロピル、１，２，２−トリメチルプロピル、１−エチル−１−メチルプロピル、１−エチル−２−メチルプロピル、ｎ−ヘプチル、２−ヘプチル、３−ヘプチル、２−エチルペンチル、１−プロピルブチル、ｎ−オクチル、２−エチルヘキシルなどを包含する。
【００１９】
本発明の枠内では、Ｃ2〜Ｃ22−アルケニルとの表記は、炭素原子２〜２２個及び任意の箇所に１個の二重結合を有する一価不飽和の線状及び分枝状の炭化水素基、例えば、Ｃ3〜Ｃ6−アルケニル、例えば１−プロペニル、２−プロペニル、１−メチルエテニル、１−ブテニル、２−ブテニル、３−ブテニル、１−メチル−１−プロペニル、２−メチル−１−プロペニル、１−メチル−２−プロペニル、２−メチル−２−プロペニル、１−ペンテニル、２−ペンテニル、３−ペンテニル、４−ペンテニル、１−メチル−１−ブテニル、２−メチル−１−ブテニル、３−メチル−１−ブテニル、１−メチル−２−ブテニル、２−メチル−２−ブテニル、３−メチル−２−ブテニル、１−メチル−３−ブテニル、２−メチル−３−ブテニル、３−メチル−３−ブテニル、１，１−ジメチル−２−プロペニル、１，２−ジメチル−１−プロペニル、１，２−ジメチル−２−プロペニル、１−エチル−１−プロペニル、１−エチル−２−プロペニル、１−ヘキセニル、２−ヘキセニル、３−ヘキセニル、４−ヘキセニル、５−ヘキセニルなどを包含する。
【００２０】
本発明の枠内では、Ｃ3〜Ｃ12−シクロアルキルとの表記は、炭素環員３〜１２個を有する単環式、二環式及び三環式の飽和炭化水素基を包含する。炭素環員３〜８個、好ましくは３〜６個を有する単環式の飽和炭化水素基の例が、シクロプロピル、シクロブチル、シクロペンチル、シクロヘキシル、シクロヘプチル及びシクロオクチルである。炭素環員５〜１０個を有する二環式の飽和炭化水素基の例が、ビシクロ［２．２．１］ヘプタ−１−イル、ビシクロ［２．２．１］ヘプタ−２−イル、ビシクロ［２．２．１］ヘプタ−７−イル、ビシクロ［２．２．２］オクタ−１−イル、ビシクロ［２．２．２］オクタ−２−イル、ビシクロ［３．３．０］オクチル及びビシクロ［４．４．０］デシルである。アダマンチルが三環式の飽和炭化水素の一例である。
【００２１】
本発明の枠内では、Ｃ5〜Ｃ12−シクロアルケニルとの表記は、炭素環員５〜１２個を有する単環式、二環式及び三環式の一価不飽和炭化水素基を包含する。炭素環員５〜１２個、好ましくは５〜８個を有する単環式の一価不飽和炭化水素基の例が、シクロペンテニル、シクロヘキセニル、シクロヘプテニル及びシクロオクテニルである。炭素環員５〜１２個を有する二環式の一価不飽和炭化水素基の例が、ビシクロ［２．２．１］ヘプタ−２−エニル、ビシクロ［２．２．２］オクタ−２−エニル、ビシクロ［３．３．０］オクタ−２−エニル及びビシクロ［４．４．０］デカ−２−エニルである。
【００２２】
本発明の枠内では、“ジカルボン酸”との表記は、２個のカルボキシ基（−ＣＯＯＨ）を有する化合物を包含する。カルボキシ基を１個だけ有するカルボン酸は、モノカルボン酸と呼ぶ。
【００２３】
本発明の枠内では、“コポリマー”との用語は、２種以上、例えば３種又は４種の異なるモノマーから構成されているポリマーを包含する。
【００２４】
ポリアミドの命名のために、本発明の枠内では、文字ＰＡ並びにそれに続く数字及び文字から成る、当該技術分野においてよく用いられる略語を一部使用する。これらの略語のいくつかが、ＤＩＮ  ＥＮ  ＩＳＯ  １０４３−１において規格化されている。Ｈ2Ｎ−（ＣＨ2）x−ＣＯＯＨ型のアミノカルボン酸又は相応のラクタムから誘導されることができるポリアミドには、ＰＡ  Ｚとの符号が付けられ、ここで、Ｚは、モノマー中の炭素原子の数を表す。このように、例えばＰＡ６は、ε−カプロラクタム又はω−アミノカプロン酸のポリマーを表す。Ｈ2Ｎ−（ＣＨ2）x−ＮＨ2型及びＨＯＯＣ−（ＣＨ2）y−ＣＯＯＨ型のジアミン及びジカルボン酸から誘導されることができるポリアミドには、ＰＡ  Ｚ１Ｚ２との符号が付けられ、ここで、Ｚ１は、ジアミン中の炭素原子の数を表し、かつＺ２は、ジカルボン酸中の炭素原子の数を表す。コポリアミドの命名のために、成分がそれらの割合の順序で、斜線によって切り離して列記される。このように、例えばＰＡ６６／６１０は、ヘキサメチレンジアミン、アジピン酸及びセバシン酸のコポリアミドである。芳香族基又は環式脂肪族基を有するモノマーには、次の略号が使用される：Ｔ＝テレフタル酸、Ｉ＝イソフタル酸、ＭＸＤＡ＝ｍ−キシリレンジアミン、ＩＰＤＡ＝イソホロンジアミン、ＰＡＣＭ＝４，４’−メチレンビス（シクロヘキシルアミン）、ＭＡＣＭ＝２，２’−ジメチル−４，４’−メチレンビス（シクロヘキシルアミン）。
【００２５】
“非晶性ポリアミド”との表記は、相の変化を示さずにガラス転移温度（Ｔｇ）のみを有する（コ）ポリアミドを包含する。
【００２６】
“部分結晶性ポリアミド”との表記は、ガラス転移温度’（Ｔｇ）と溶融温度（Ｔｍ）を同時に有する（コ）ポリアミドを包含する。
【００２７】
ガラス転移温度（Ｔｇ）及び溶融温度（Ｔｍ）は、示差走査熱分析（ＤＳＣ）によって測定することができる。測定は、自体公知の方法で行うことができる（ＤＩＮ  ＥＮ  ＩＳＯ  １１３５７、第１部〜第３部）。
【００２８】
以下では、アクリル酸及びメタクリル酸から誘導することができる化合物を、アクリル酸から誘導された化合物に“（メタ）”との綴りを付け加えることによって一部省略して表す。
【００２９】
ポリマー組成物の色彩特性の評価は、ＣＩＥＬＡＢによりＬ*、ａ*、ｂ*系とも表されるａ，ｂ色座標系に従って行う。色がＣＩＥＬ*ａ*ｂ*において定義される場合、Ｌ*は明度を表し、ａ*は赤／緑の値を表し、ｂ*は黄／青の値を表す。色の明度は、白又は黒に向かう色の傾向である。明るい色が、高い明度を有し、暗い色が、低い明度を有する。明度は、鉛直方向において０（黒）〜１００（白）で変化する。色相環の周りには、高い飽和度を有する純粋な色相がある。内側に向かって軸に至るまで飽和度は減少し、そこで飽和度は０となる（無彩色、灰色）。補色は相対している。ＣＩＥＬ*ａ*ｂ*モデルにおいては、同じ明度のすべての色相が円形の平面上にあり、該平面上には直交するａ軸とｂ軸が存在する。プラスのａ値は赤味がかっており、マイナスのａ値は緑色がかっており、プラスのｂ値は黄色がかっており、かつマイナスのｂ値は青味がかっている。
【００３０】
ポリオレフィンコポリマーＡ）
本発明により使用されるポリオレフィンコポリマーＡ）は、１種以上のモノエチレン系不飽和モノマーＭａを共重合された形で含有する。
【００３１】
適したモノマーＭａは、線状及び分枝状のＣ2〜Ｃ10−アルケンである。有利なのは、炭素原子２〜８個及び任意の箇所に１個の二重結合を有するアルケン、例えばエテン、プロペン、ブテン、ペンテン、ヘキセン及びオクテンである。殊に有利なのは、炭素原子２〜８個及び末端二重結合を有するアルケンである。これらのなかで有利なのは、エテン、プロペン、１−ブテン、１−ペンテン、３−メチル−１−ペンテン、１−ヘキセン、１−オクテン及びそれらの混合物である。殊に有利なのは、エテン、プロペン、１−ブテン及びそれらの混合物である。同様に有利なのは、少なくともモノマーＭａ１及びモノマーＭａ２並びにそれらの混合物から選択されているモノマーＭａである。モノマーＭａ１は、Ｃ2〜Ｃ4−アルケン、例えばエタン、プロペン及び１−ブテンである。モノマーＭａ２は、Ｃ5〜Ｃ10−アルケン、好ましくは１−オクテンである。
【００３２】
さらに、適したモノマーＭａは、式（Ｉ）
【化３】
2017505840.tif 000004
［式中、
Ｒ1及びＲ2は、互いに無関係に、水素、Ｃ1〜Ｃ10−アルキル、Ｃ3〜Ｃ12−シクロアルキル及びフェニルから選択されており、ここで、Ｃ3〜Ｃ12−シクロアルキル及びフェニルは置換されていないか又はＣ1〜Ｃ10−アルキルによって一置換若しくは多置換されており：
Ｒ3は、Ｃ1〜Ｃ10−アルキル、Ｃ3〜Ｃ12−シクロアルキル及びフェニルであり、ここで、Ｃ3〜Ｃ12−シクロアルキル及びフェニルは置換されていないか又はＣ1〜Ｃ10−アルキルによって一置換若しくは多置換されており：かつ
ａは、０、１又は２である］
のビニル芳香族化合物である。
【００３３】
有利な化合物（Ｉ）は、Ｒ1及びＲ2が、互いに無関係に、水素及びＣ1〜Ｃ4−アルキルから選択されている化合物である。Ｒ3は、存在する場合、好ましくはＣ1〜Ｃ4−アルキルである。ａは、好ましくは０又は１である。式（Ｉ）のビニル芳香族化合物において、Ｒ1は、殊に水素又はメチルである。Ｒ2は、殊に水素である。ａは、殊に０である。
【００３４】
極めて有利なモノマーＭａは、エテン、プロペン、１−ブテン及びそれらの混合物である。
【００３５】
好ましくは、ポリオレフィンコポリマーＡ）は、５０〜９９質量％、有利には５５〜９５質量％のモノマーＭａの含有率を有する。
【００３６】
ポリオレフィンコポリマーＡ）は、１種以上のモノエチレン系不飽和モノマーＭｂを共重合された形で含有する。
【００３７】
適したモノマーＭｂは、モノエチレン系不飽和Ｃ3〜Ｃ23−モノカルボン酸である。適したモノエチレン系不飽和Ｃ3〜Ｃ23−モノカルボン酸は、炭素原子２〜２２個を有する線状又は分枝状のアルケニル基を有するモノカルボン酸である。
【００３８】
炭素原子２〜２２個を有する線状又は分枝状のアルケニル基を有するモノエチレン系不飽和Ｃ3〜Ｃ23−モノカルボン酸のなかで、式（Ｖ）
【化４】
2017505840.tif 000005
［式中、
Ｒ10は、水素及びＣ1〜Ｃ10−アルキル、例えばメチル、エチル、ｎ−プロピル、イソプロピル、ｎ−ブチル、イソブチル、ｓ−ブチル、ｔ−ブチル、ｎ−ペンチル、イソペンチル、ｓ−ペンチル、ネオペンチル、１，２−ジメチルプロピル、イソアミル、ｎ−ヘキシル、イソヘキシル、ｓ−ヘキシル、ｎ−ヘプチル、ｎ−オクチル、イソオクチル、２−エチルヘキシル、ｎ−ノニル、ｎ−デシルから選択されており；
Ｒ11は、水素及びＣ1〜Ｃ10−アルキル、例えばメチル、エチル、ｎ−プロピル、イソプロピル、ｎ−ブチル、イソブチル、ｓ−ブチル、ｔ−ブチル、ｎ−ペンチル、イソペンチル、ｓ−ペンチル、ネオペンチル、１，２−ジメチルプロピル、イソアミル、ｎ−ヘキシル、イソヘキシル、ｓ−ヘキシル、ｎ−ヘプチル、ｎ−オクチル、イソオクチル、２−エチルヘキシル、ｎ−ノニル、ｎ−デシルから選択されている］
のモノエチレン系不飽和Ｃ3〜Ｃ23−モノカルボン酸が有利である。
【００３９】
有利な実施形態においては、Ｒ10は、水素又はＣ1〜Ｃ4−アルキル、例えばメチル、エチル、ｎ−プロピル、イソプロピル、ｎ−ブチル、イソブチル、ｓ−ブチル及びｔ−ブチル、殊にメチル又はエチル、極めて有利には水素又はエチルを意味する。
【００４０】
他の有利な実施形態においては、Ｒ11は、水素又はＣ1〜Ｃ4−アルキル、例えばメチル、エチル、ｎ−プロピル、イソプロピル、ｎ−ブチル、イソブチル、ｓ−ブチル及びｔ−ブチル、殊に水素又はメチル、極めて有利には水素を意味する。
【００４１】
これらのなかで特に有利なのは、モノエチレン系不飽和Ｃ3〜Ｃ6−モノカルボン酸である。これに関する例は、アクリル酸、メタクリル酸、エタクリル酸、クロトン酸及びイソクロトン酸である。極めて有利なモノエチレン系不飽和Ｃ3〜Ｃ6−モノカルボン酸は、アクリル酸及びメタクリル酸である。
【００４２】
さらに、環式脂肪族基を有するモノエチレン系不飽和モノカルボン酸が適しており、ここで、カルボキシ基は、環式脂肪族基の環炭素原子に結合している。環式脂肪族基として、単環式基及び二環式基が考慮に入れられる。環式脂肪族基は、計５〜２２個の炭素原子を含有する。この環式脂肪族基は、更なる脂肪族基、殊にアルキル基、特に有利には１個、２個又は３個のＣ1〜Ｃ4−アルキル基によって置換されていてよい。殊に、この環式脂肪族基はＣ5〜Ｃ12−シクロアルケニルであって、これは、置換されていないか又は１個、２個若しくは３個のＣ1〜Ｃ4−アルキル基を有する。
【００４３】
モノマーＭｂとして適しているのは、さらに、モノエチレン系不飽和Ｃ3〜Ｃ23−モノカルボン酸と、式（ＩＩ）
Ｒ4−ＯＨ  （ＩＩ）
［式中、
Ｒ4は、Ｃ1〜Ｃ10−アルキル、Ｃ3〜Ｃ12−シクロアルキル又はフェニルであり、ここで、Ｃ3〜Ｃ12−シクロアルキル及びフェニルは置換されていないか又はＣ1〜Ｃ10−アルキルによって一置換若しくは多置換されている］
の化合物とのエステルである。
【００４４】
該エステルを構成するモノエチレン系不飽和Ｃ3〜Ｃ23−モノカルボン酸は、好ましくは、前で記載した通り、炭素原子２〜２２個を有する線状若しくは分枝状のアルケニル基を有するモノエチレン系不飽和モノカルボン酸又は炭素原子５〜２２個を有する環式脂肪族基を有するモノエチレン系不飽和モノカルボン酸である。
【００４５】
有利なのは、式（Ｖ）の前述のモノエチレン系不飽和Ｃ3〜Ｃ23−モノカルボン酸と式（ＩＩ）の化合物とのエステルである。これらのエステルは、以下では、一般式（ＩＶ）
【化５】
2017505840.tif 000006
［式中、
Ｒ4は、Ｃ1〜Ｃ10−アルキル、例えばメチル、エチル、ｎ−プロピル、イソプロピル、ｎ−ブチル、イソブチル、ｓ−ブチル、ｔ−ブチル、ｎ−ペンチル、イソペンチル、ｓ−ペンチル、ネオペンチル、１，２−ジメチルプロピル、イソアミル、ｎ−ヘキシル、イソヘキシル、ｓ−ヘキシル、ｎ−ヘプチル、ｎ−オクチル、イソオクチル、２−エチルヘキシル、ｎ−ノニル、２−ｎ−プロピルヘプチル、ｎ−デシル；殊にメチル、エチル、ｎ−ブチル、２−エチルヘキシル又は２−ｎ−プロピルヘプチル；並びに
Ｃ3〜Ｃ12−シクロアルキル、例えばシクロプロピル、シクロブチル、シクロペンチル、シクロヘキシル、シクロヘプチル、シクロオクチル、シクロノニル、シクロデシル、シクロウンデシル及びシクロドデシル；有利なのは、シクロペンチル、シクロヘキシル及びシクロヘプチルである；
から選択され、
Ｒ12は、水素及びＣ1〜Ｃ10−アルキル、例えばメチル、エチル、ｎ−プロピル、イソプロピル、ｎ−ブチル、イソブチル、ｓ−ブチル、ｔ−ブチル、ｎ−ペンチル、イソペンチル、ｓ−ペンチル、ネオペンチル、１，２−ジメチルプロピル、イソアミル、ｎ−ヘキシル、イソヘキシル、ｓ−ヘキシル、ｎ−ヘプチル、ｎ−オクチル、イソオクチル、２−エチルヘキシル、ｎ−ノニル、２−（ｎ−プロピル）−ヘプチル、ｎ−デシル；特に有利にはＣ1〜Ｃ4−アルキル、例えばメチル、エチル、ｎ−プロピル、イソプロピル、ｎ−ブチル、イソブチル、ｓ−ブチル及びｔ−ブチル；殊にメチル；
から選択され、
Ｒ13は、水素及びＣ1〜Ｃ10−アルキル、例えばメチル、エチル、ｎ−プロピル、イソプロピル、ｎ−ブチル、イソブチル、ｓ−ブチル、ｔ−ブチル、ｎ−ペンチル、イソペンチル、ｓ−ペンチル、ネオペンチル、１，２−ジメチルプロピル、イソアミル、ｎ−ヘキシル、イソヘキシル、ｓ−ヘキシル、ｎ−ヘプチル、ｎ−オクチル、イソオクチル、２−エチルヘキシル、ｎ−ノニル、ｎ−デシル、２−ｎ−プロピルヘプチル；特に有利にはＣ1〜Ｃ4−アルキル、例えばメチル、エチル、ｎ−プロピル、イソプロピル、ｎ−ブチル、イソブチル、ｓ−ブチル及びｔ−ブチル、殊にメチル及びｎ−ブチル；
から選択される］
のカルボン酸エステルと呼ぶ。
【００４６】
本発明の有利な実施形態においては、Ｒ4は、メチル、エチル、ｎ−ブチル、２−ｎ−プロピルヘプチル又は２−エチルヘキシルである。
【００４７】
本発明の更なる有利な実施形態においては、Ｒ12は、水素を意味する。
【００４８】
本発明の有利な実施形態においては、Ｒ13は、水素又はメチルを意味する。極めて有利には、Ｒ13は、水素を意味する。
【００４９】
本発明の更なる有利な実施形態においては、Ｒ12及びＲ13は、水素を意味する。
【００５０】
特に有利なのは、モノエチレン系不飽和の線状又は分枝状の脂肪族Ｃ3〜Ｃ6−モノカルボン酸とＣ1〜Ｃ10−アルカノールとのエステルである。これに関する例は、（メタ）アクリル酸メチルエステル、（メタ）アクリル酸エチルエステル、（メタ）アクリル酸−ｎ−ブチルエステル、（メタ）アクリル酸−２−エチルヘキシルエステル及び（メタ）アクリル酸−２−（ｎ−プロピル）−ヘプチルエステルである。
【００５１】
さらに、適したモノマーＭｂは、モノエチレン系不飽和Ｃ3〜Ｃ23−モノカルボン酸のＮ−Ｃ1〜Ｃ8−アルキル置換アミド、殊に式（Ｖ）のモノエチレン系不飽和の線状又は分枝状のＣ3〜Ｃ23−モノカルボン酸のＮ−Ｃ1〜Ｃ8−アルキル置換アミドである。
【００５２】
さらに、適したモノマーＭｂは、モノエチレン系不飽和Ｃ4〜Ｃ20−ジカルボン酸である。モノエチレン系不飽和Ｃ4〜Ｃ20−ジカルボン酸として、炭素原子２〜１８個を有する線状又は分枝状のアルケニル基を有するジカルボン酸が考慮に入れられる。これらのなかで有利なのは、式（ＶＩＩ）
【化６】
2017505840.tif 000007
［式中、
Ｒ14及びＲ15は、互いに無関係に、水素及びＣ1〜Ｃ8−アルキルから、好ましくは、水素及びＣ1〜Ｃ6−アルキルから選択されている］
のモノエチレン系不飽和Ｃ4〜Ｃ20−ジカルボン酸である。
【００５３】
本発明の有利な実施形態においては、式（ＶＩＩ）の化合物中には、２つのカルボキシ基が、それらが分子内無水物を形成することができるように配置されている。
【００５４】
式（ＶＩＩ）の有利な化合物は、マレイン酸及びフマル酸、殊にマレイン酸である。
【００５５】
さらに、モノエチレン系不飽和Ｃ4〜Ｃ20−ジカルボン酸の例は、環式脂肪族基を有するモノエチレン系不飽和ジカルボン酸であり、ここで、２つのカルボキシ基は、環式脂肪族基の環炭素原子に結合している。２つのカルボキシ基は、有利には、それらが分子内無水物を形成することができるように配置されている。環式脂肪族基は、計５〜２２個の炭素原子を含有する。この環式脂肪族基は、単環式基及び二環式基である。環式脂肪族基は、更なる脂肪族基、殊にアルキル基、特に有利には１個、２個又は３個のＣ1〜Ｃ4−アルキル基によって置換されていてよい。殊に、この環式脂肪族基はＣ5〜Ｃ12−シクロアルケニルであって、これは、置換されていないか又は１個、２個若しくは３個のＣ1〜Ｃ4−アルキル基を有する。この環式脂肪族基は、特に有利には、ビシクロ［２．２．１］ヘプタ−エン−イル基又は２−メチルビシクロ［２．２．１］ヘプタ−２−イル基である。環式脂肪族のモノエチレン系不飽和ジカルボン酸の例は、ビシクロ［２．２．１］ヘプタ−５−エン−２，３−ジカルボン酸及び５−メチル−ビシクロ［２．２．１］ヘプタ−５−エン−２，３−ジカルボン酸である。
【００５６】
さらに、適したモノマーＭｂは、モノエチレン系不飽和Ｃ4〜Ｃ20−ジカルボン酸無水物である。ジカルボン酸無水物として、例えば、カルボキシ基が、それらが分子内無水物を形成することができるように配置されている、前述のモノエチレン系不飽和Ｃ4〜Ｃ20−ジカルボン酸の無水物が考慮に入れられる。
【００５７】
適したモノエチレン系不飽和Ｃ4〜Ｃ20−ジカルボン酸無水物は、好ましくは、式（ＶＩＩＩ）
【化７】
2017505840.tif 000008
［式中、
Ｒ16及びＲ17は、互いに無関係に、水素又はＣ1〜Ｃ8−アルキルから選択されている］
のものである。
【００５８】
式（ＶＩＩＩ）の極めて有利な化合物は、マレイン酸無水物である。
【００５９】
さらに、適したモノエチレン系不飽和Ｃ4〜Ｃ20−ジカルボン酸無水物は、環式脂肪族基を有するモノエチレン系不飽和ジカルボン酸無水物である。この環式脂肪族基は、一般に単環式基又は二環式基であり、かつ計５〜１８個の炭素原子を有する。この環式脂肪族基は、更なる脂肪族基、殊にアルキル基、特に有利には１個、２個又は３個のＣ1〜Ｃ4−アルキル基によって置換されていてよい。環式脂肪族基を有するモノエチレン系不飽和ジカルボン酸無水物の例は、ビシクロ［２．２．１］ヘプタ−５−エン−２，３−ジカルボン酸無水物及び５−メチル−ビシクロ［２．２．１］ヘプタ−５−エン−２，３−ジカルボン酸無水物である。
【００６０】
さらに、適したモノマーＭｂは、モノエチレン系不飽和Ｃ4〜Ｃ20−ジカルボン酸と式（ＩＩ）の化合物との半エステルである。モノエチレン系不飽和Ｃ4〜Ｃ20−ジカルボン酸と式（ＩＩ）の化合物との半エステルは、線状若しくは分枝状脂肪族、又は環式脂肪族の構造を有する。殊に有利なのは、モノエチレン系不飽和の線状又は分枝状脂肪族Ｃ4〜Ｃ10−ジカルボン酸、例えばマレイン酸のＣ1〜Ｃ10−アルキルエステル、例えばマレイン酸モノメチルエステルである。
【００６１】
さらに、適したモノマーＭｂは、モノエチレン系不飽和の線状又は分枝状Ｃ4〜Ｃ20−ジカルボン酸と式（ＩＩ）の化合物とのジエステルである。該ジエステルを構成するジカルボン酸は、好ましくは、線状若しくは分枝状脂肪族、又は環式脂肪族の構造を有する。適したジカルボン酸に関しては、前で言及したものが参照される。有利なのは、モノエチレン系不飽和Ｃ4〜Ｃ20−ジカルボン酸と式（ＩＩ）の化合物とのジエステルである。殊に有利なのは、モノエチレン系不飽和の線状又は分枝状脂肪族Ｃ4〜Ｃ10−ジカルボン酸、例えばマレイン酸のＣ1〜Ｃ10−アルキルエステル、例えばマレイン酸ジメチルエステルである。
【００６２】
さらに、適したモノマーＭｂは、線状又は分枝状脂肪族Ｃ1〜Ｃ10−モノカルボン酸のビニルエステルである。有利なビニルエステルは、酢酸ビニル、プロピオン酸ビニル、酪酸ビニル及び２−エチルヘキサン酸ビニルである。
【００６３】
さらに、適したモノマーＭｂは、線状又は分枝状脂肪族Ｃ1〜Ｃ10−モノカルボン酸のアリルエステルである。適したアリルエステルの例は、酢酸アリル、プロピオン酸アリル、ｎ−酪酸アリル及びヘキサン酸アリルである。
【００６４】
さらに、適したモノマーＭｂは、式（ＩＩＩ）
【化８】
2017505840.tif 000009
［式中、
Ｒ5、Ｒ6、Ｒ7は、互いに無関係に、水素及びＣ1〜Ｃ6−アルキルから選択されており；
ｍは、０〜２０の整数であり；かつ
ｎは、０〜１０の整数である］
のモノエチレン系不飽和オキシランである。
【００６５】
さらに、適したモノマーＭｂは、式（ＩＶ）
【化９】
2017505840.tif 000010
［式中、
Ｒ8及びＲ9は、互いに無関係に、水素及びＣ1〜Ｃ6−アルキルから選択されており；
ｏは、０〜５の整数である］
のモノエチレン系不飽和オキシランである。
【００６６】
式（ＩＶ）の有利な化合物は、アクリル酸及び／又はメタクリル酸のエポキシ基含有エステル、例えばグリシジルアクリレート及びグリシジルメタクリレートである。
【００６７】
有利なモノマーＭｂは、殊に、モノエチレン系不飽和Ｃ3〜Ｃ6−モノカルボン酸、モノエチレン系不飽和Ｃ3〜Ｃ6−モノカルボン酸とＣ1〜Ｃ10−アルカノールとのエステル、モノエチレン系不飽和Ｃ4〜Ｃ10−ジカルボン酸無水物、式（ＩＶ）の化合物及びそれらの混合物である。
【００６８】
特に有利には、モノマーＭｂは、アクリル酸、メタクリル酸、アクリル酸−Ｃ1〜Ｃ10−アルキルエステル、メタクリル酸−Ｃ1〜Ｃ10−アルキルエステル、マレイン酸無水物、置換されていないか又は１個、２個若しくは３個のＣ1〜Ｃ4−アルキル基を有するビシクロ［２．２．１］ヘプタ−５−エン−２，３−ジカルボン酸無水物、及びそれらの混合物から選択されている。特にモノマーＭｂは、アクリル酸、メタクリル酸、アクリル酸エチルエステル、アクリル酸−ｎ−ブチルエステル、アクリル酸−イソブチルエステル、アクリル酸−ｔ−ブチルエステル、マレイン酸、マレイン酸無水物、及び置換されていないか又は１個、２個若しくは３個のＣ1〜Ｃ4−アルキル基を有するビシクロ［２．２．１］ヘプタ−５−エン−２，３−ジカルボン酸無水物、及びそれらの混合物から選択されている。
【００６９】
ポリオレフィンコポリマーＡ）は、好ましくは、１〜５０質量％、有利には５〜４５質量％のモノマーＭｂの含有率を有する。
【００７０】
更なる実施形態においては、本発明により用いられるポリオレフィンコポリマーＡ）は、前述のモノマーＭａ及びＭｂに加えて、更なる少なくとも１種の、それらと共重合可能なジエンをモノマーＭｃとして共重合された形で含有する。好ましくは、モノマーＭｃは、炭素原子４〜２５個を有するジエンである。適したモノマーＭｃは、共役ジエン、例えばイソプレン及びブタジエン並びに炭素原子５〜２５個を有する非共役ジエン、例えばペンタ−１，４−ジエン、ヘキサ−１，４−ジエン、ヘキサ−１，５−ジエン、２，５−ジメチルヘキサ−１，５−ジエン及びオクタ−１，４−ジエン、環式ジエン、例えばシクロペンタジエン、シクロヘキサジエン、シクロオクタジエン及びジシクロペンタジエン並びにアルケニルノルボルネン、例えば５−エチリデン−２−ノルボルネン、５−ブチリデン−２−ノルボルネン、２−メタリル−５−ノルボルネン、２−イソプロペニル−５−ノルボルネン並びにトリシクロジエン、例えば３−メチル−トリシクロ［５．２．１．０．２．６］−３，８−デカジエン及びそれらの混合物である。
【００７１】
有利なモノマーＭｃは、イソプレン、ブタジエン、ヘキサ−１，５−ジエン、５−エチリデンノルボルネン及びジシクロペンタジエン並びにそれらの混合物から選択されている。本発明の１つの実施形態においては、モノマーＭｃは重合導入されない。
【００７２】
ポリオレフィンコポリマーＡ）におけるモノマーＭｃの含有率は０〜１５質量％である。
【００７３】
更なる実施形態においては、本発明により用いられるポリオレフィンコポリマーＡ）は、前述のモノマーＭａ及びＭｂ及び任意のモノマーＭｃに加えて、モノマーＭａ、Ｍｂ及び存在する場合にはモノマーＭｃとは異なる更なる少なくとも１種の、それらと共重合可能なモノマーＭｄを共重合された形で含有する。適したモノマーＭｄは、例えば、アクリロニトリル又はメタクリロニトリルといった不飽和ニトリルである。本発明の１つの実施形態においては、モノマーｄは重合導入されない。
【００７４】
好ましくは、ポリオレフィンコポリマーＡ）は、５０〜９８質量％のエテン、０．１〜２０質量％のエポキシ基含有モノマー及び／又は（メタ）アクリル酸及び／又は酸無水物基含有モノマー並びに（メタ）アクリル酸エステルの残量から成る。
【００７５】
特に有利なのは、
（ａ）エテン５０〜９８質量％、殊に５５〜９５質量％、
（ｂ１）グリシジルアクリレート及び／又はグリシジルメタクリレート、（メタ）アクリル酸及び／又はマレイン酸無水物０．１〜４０質量％、殊に０．３〜２０質量％並びに
（ｂ２）ｎ−ブチルアクリレート及び／又は２−エチルヘキシルアクリレート１〜４５質量％、殊に５〜４０質量％
より成るポリオレフィンコポリマーＡ）である。
【００７６】
同様に、特に有利なのは、
（ａ）エテン５０〜８０質量％、有利には７５質量％まで、
（ｂ１）（メタ）アクリル酸２〜１０質量％、
（ｂ２）マレイン酸又はマレイン酸無水物０．１〜２質量％、
（ｂ３）ｎ−ブチル（メタ）アクリレート１５〜４０質量％
より成るポリオレフィンコポリマーＡ）である。
【００７７】
本発明により用いられるポリオレフィン共重合体Ａ）は、自体公知の方法に従って、例えばＷＯ２００５／１２１２４９、ＷＯ２００７／１３５０３８、ＷＯ２０１１／０５１１２３又はＵＳ５，４３６，２９４に記載されているとおりに製造する。
【００７８】
適したポリオレフィンコポリマーＡ）は、無水物基で官能化されたスチレン−エテン−ブテン−ブロックコポリマー、例えばＫｒａｔｏｎ（登録商標）Ｇ  １９０１  ＦＸ（Ｋｒａｔｏｎ社）である。
【００７９】
適したポリオレフィンコポリマーＡ）は、ほかに、スチレン−アクリロニトリル−マレイン酸無水物−ポリマーである。
【００８０】
特に適したポリオレフィンコポリマーＡ）は、エチレンとエチルアクリレート又はブチルアクリレート及びアクリル酸及び／又はマレイン酸無水物とのコポリマーである。
【００８１】
有利には用いられる市販製品は、ＢＡＳＦ  ＳＥのＬｕｐｏｌｅｎ（登録商標）ＫＲ  １２７０又はＤｕｐｏｎｔのＦｕｓａｂｏｎｄ（登録商標）製品シリーズ、例えばＦｕｓａｂｏｎｄ（登録商標）Ａ  ＥＢ  ５６０Ｄ又はＦｕｓａｂｏｎｄ（登録商標）Ｎ  ＭＮ  ５９８である。
【００８２】
好ましくは、ポリオレフィンコポリマーＡ）は、ポリマー組成物の靭性を高める耐衝撃性改質剤である。
【００８３】
ポリマー組成物中のポリオレフィンコポリマーＡ）の含有率は、一般に、該ポリマー組成物の全質量に対して０．１〜３０質量％である。例えば、ポリマー組成物中のポリオレフィンコポリマーＡ）の含有率は、該ポリマー組成物の全質量に対して１〜２５質量％、又は２〜２０質量％又は２〜１５質量％である。
【００８４】
成分Ｂ
成分Ｂ）として、ポリマー組成物は、少なくとも１種の熱可塑性ポリアミドＢ）を含有する。
【００８５】
本発明により用いられるべきポリアミドは、種々の方法に従って製造することができ、かつ非常に様々な構成単位から合成することができる。他のポリマー、例えばポリエチレン、ポリプロピレン又はＡＢＳ（アクリロニトリル−ブタジエン−スチレン−コポリマー）の成分を有するブレンドも適している。
【００８６】
本発明により使用されるポリアミドＢ）を製造するための反応物は、好ましくは、
（ａ）非置換又は置換された芳香族ジカルボン酸及び非置換又は置換された芳香族ジカルボン酸の誘導体、
（ｂ）非置換又は置換された芳香族ジアミン、
（ｃ）脂肪族又は環式脂肪族ジカルボン酸、
（ｄ）脂肪族又は環式脂肪族ジアミン、
（ｅ）モノカルボン酸、
（ｆ）モノアミン、
（ｇ）少なくとも三価のアミン、
（ｈ）ラクタム、
（ｌ）ω−アミノ酸、
（ｋ）（ａ）〜（ｌ）とは異なる、それらと共重合可能な化合物
から選択されている。
【００８７】
適したポリアミドＢ）は、脂肪族ポリアミドである。ＰＡ  Ｚ１２Ｚ２タイプ（例えばＰＡ６６）の脂肪族ポリアミドには、成分（ｃ）又は（ｄ）の少なくとも１つが存在しなければならず、かつ成分ａ）及びｂ）のいずれも存在してはならないという条件が適用される。ＰＡ  Ｚタイプ（例えばＰＡ６又はＰＡ１２）の脂肪族ポリアミドには、少なくとも成分ｈ）が存在しなければならないという条件が適用される。
【００８８】
さらに、適したポリアミドＢ）は、部分芳香族ポリアミドである。部分芳香族ポリアミドには、成分（ａ）又は（ｂ）の少なくとも１つ及び成分（ｃ）又は（ｄ）の少なくとも１つが存在しなければならないという条件が適用される。
【００８９】
芳香族ジカルボン酸（ａ）は、有利には、それぞれ非置換又は置換されたフタル酸、テレフタル酸、イソフタル酸、ナフタレンジカルボン酸又はジフェニルジカルボン酸及び前述の芳香族ジカルボン酸の誘導体及び混合物から選択される。
【００９０】
置換された芳香族ジカルボン酸（ａ）は、好ましくは少なくとも１個の（例えば１個、２個、３個又は４個）のＣ1〜Ｃ4−アルキル基を有する。殊に、置換された芳香族ジカルボン酸（ａ）は、１個又は２個のＣ1〜Ｃ4−アルキル基を有する。これらは、好ましくは、メチル、エチル、ｎ−プロピル、イソプロピル、ｎ−ブチル、イソブチル、ｓ−ブチル及びｔ−ブチルから選択され、特に有利にはメチル、エチル及びｎ−ブチル、殊にメチル及びエチル、とりわけメチルである。置換された芳香族ジカルボン酸（ａ）は、アミド化を妨げない更なる官能基を有していてもよく、例えば５−スルホイソフタル酸、その塩及び誘導体である。これに関する有利な例は、５−スルホイソフタル酸ジメチルエステルのナトリウム塩である。
【００９１】
有利には、芳香族ジカルボン酸（ａ）は、非置換のテレフタル酸、非置換のイソフタル酸、非置換のナフタレンジカルボン酸、２−クロロテレフタル酸、２−メチルテレフタル酸、５−メチルイソフタル酸及び５−ナトリウムイソフタル酸から選択されている。
【００９２】
特に有利には、芳香族ジカルボン酸（ａ）は、テレフタル酸、イソフタル酸又はテレフタル酸とイソフタル酸の混合物である。
【００９３】
芳香族ジアミン（ｂ）は、有利には、ビス（４−アミノフェニル）メタン、３−メチルベンジジン、２，２−ビス（４−アミノフェニル）プロパン、１，１−ビス（４−アミノフェニル）シクロヘキサン、１，２−ジアミノベンゼン、１，４−ジアミノベンゼン、１，４−ジアミノナフタレン、１，５−ジアミノナフタレン、１，３−ジアミノトルエン（類）、ｍ−キシリレンジアミン、Ｎ，Ｎ’−ジメチル−、４，４−ビフェニルジアミン、ビス−４−メチルアミノフェニル）メタン、２，２−ビス（４−メチルアミノフェニル）プロパン又はそれらの混合から選択されている。
【００９４】
脂肪族又は環式脂肪族ジカルボン酸（ｃ）は、好ましくは、シュウ酸、マロン酸、コハク酸、グルタル酸、アジピン酸、ピメリン酸、コルク酸、アゼライン酸、セバシン酸、ウンデカン−α，ω−ジカルボン酸、ドデカン−α，ω−ジカルボン酸、マレイン酸、フマル酸又はイタコン酸、シス−シクロヘキサン−１，２−ジカルボン酸及びトランス−シクロヘキサン−１，２−ジカルボン酸、シス−シクロヘキサン−１，３−ジカルボン酸及びトランス−シクロヘキサン−１，３−ジカルボン酸、シス−シクロヘキサン−１，４−ジカルボン酸及びトランス−シクロヘキサン−１，４−ジカルボン酸、シス−シクロペンタン−１，２−ジカルボン酸及びトランス−シクロペンタン−１，２−ジカルボン酸、シス−シクロペンタン−１，３−ジカルボン酸及びトランス−シクロペンタン−１，３−ジカルボン酸並びにそれらの混合物から選択されている。
【００９５】
脂肪族又は環式脂肪族ジアミン（ｄ）は、好ましくは、エチレンジアミン、プロピレンジアミン、テトラメチレンジアミン、ヘプタメチレンジアミン、ヘキサメチレンジアミン、ペンタメチレンジアミン、オクタメチレンジアミン、ノナメチレンジアミン、２−メチル−１，８−オクタメチレンジアミン、デカメチレンジアミン、ウンデカメチレンジアミン、ドデカメチレンジアミン、２−メチルペンタメチレンジアミン、２，２，４−トリメチルヘキサメチレンジアミン、２，４，４−トリメチルヘキサメチレンジアミン、５−メチルノナメチレンジアミン、２，４−ジメチルオクタメチレンジアミン、５−メチルノナンジアミン、ビス（４−アミノシクロヘキシル）メタン、３，３’−ジメチル−４，４’−ジアミノジシクロヘキシルメタン、イソホロンジアミン（ＩＰＤＡ）及びそれらの混合物から選択されている。
【００９６】
特に有利には、ジアミン（ｄ）は、ヘキサメチレンジアミン、２−メチルペンタメチレンジアミン、オクタメチレンジアミン、ノナメチレンジアミン、デカメチレンジアミン、ウンデカメチレンジアミン、ドデカメチレンジアミン、ビス（４−アミノシクロヘキシル）メタン、３，３’−ジメチル−４，４’−ジアミノジシクロヘキシルメタン、イソホロンジアミン（ＩＰＤＡ）及びそれらの混合物から選択されている。
【００９７】
特別な実施形態においては、部分芳香族ポリアミドＢ）は、ヘキサメチレンジアミン、ビス（４−アミノシクロヘキシル）メタン（ＰＡＣＭ）、３，３’−ジメチル−４，４’−ジアミノジシクロヘキシルメタン（ＭＡＣＭ）、イソホロンジアミン（ＩＰＤＡ）及びそれらの混合物から選択されている少なくとも１種のジアミン（ｄ）を共重合された形で含有する。
【００９８】
特別な実施形態においては、部分芳香族ポリアミドＢ）は、ジアミン（ｄ）としてもっぱらヘキサメチレンジアミンを共重合された形で含有する。
【００９９】
更なる特別な実施形態においては、部分芳香族ポリアミドＢ）は、ジアミン（ｄ）としてもっぱらビス（４−アミノシクロヘキシル）メタンを共重合された形で含有する。
【０１００】
更なる特別な実施形態においては、部分芳香族ポリアミドＢ）は、ジアミン（ｄ）としてもっぱら３，３’−ジメチル−４，４’−ジアミノジシクロヘキシルメタン（ＭＡＣＭ）を共重合された形で含有する。
【０１０１】
更なる特別な実施形態においては、部分芳香族ポリアミドＢ）は、ジアミン（ｄ）としてもっぱらイソホロンジアミン（ＩＰＤＡ）を共重合された形で含有する。
【０１０２】
脂肪族及び部分芳香族ポリアミドは、少なくとも１種のモノカルボン酸（ｅ）を共重合された形で含有してよい。ここで、モノカルボン酸（ｅ）は、本発明により用いられるポリアミドＢ）の末端キャップの働きをする。原則的には、ポリアミド縮合の反応条件下で、利用可能なアミノ基の少なくとも一部と反応することができるすべてのモノカルボン酸が適している。適したモノカルボン酸（ｅ）は、脂肪族モノカルボン酸、脂環式モノカルボン酸及び芳香族モノカルボン酸である。それらに包含されるのは、酢酸、プロピオン酸、ｎ−酪酸、イソ酪酸又はｔ−酪酸、吉草酸、トリメチル酢酸、カプロン酸、エナント酸、カプリル酸、ペラルゴン酸、カプリン酸、ウンデカン酸、ラウリン酸、トリデカン酸、
ミリスチン酸、パルミチン酸、ステアリン酸、ピバリン酸、シクロヘキサンカルボン酸、安息香酸、メチル安息香酸、α−ナフタレンカルボン酸、β−ナフタレンカルボン酸、フェニル酢酸、オレイン酸、リシノール酸、リノール酸、リノレン酸、エルカ酸、大豆由来脂肪酸、亜麻仁、トウゴマ及びヒマワリ、アクリル酸、メタクリル酸、Ｖｅｒｓａｔｉｃ（登録商標）酸、Ｋｏｃｈ（登録商標）酸及びそれらの混合物である。
【０１０３】
モノカルボン酸（ｅ）として不飽和カルボン酸又はそれらの誘導体を用いる場合、市販の重合禁止剤の存在下で作業することが望ましくあり得る。
【０１０４】
特に有利には、モノカルボン酸（ｅ）は、酢酸、プロピオン酸、安息香酸及びそれらの混合物から選択されている。
【０１０５】
特別な実施形態においては、脂肪族及び部分芳香族ポリアミドＢ）は、モノカルボン酸ｅ）としてもっぱらプロピオン酸を共重合された形で含有する。
【０１０６】
更なる特別な実施形態においては、脂肪族及び部分芳香族ポリアミドは、モノカルボン酸（ｅ）としてもっぱら安息香酸を共重合された形で含有する。
【０１０７】
更なる特別な実施形態においては、脂肪族及び部分芳香族ポリアミドＢ）は、モノカルボン酸ｅ）としてもっぱら酢酸を共重合された形で含有する。
【０１０８】
脂肪族及び部分芳香族ポリアミドＢ）は、少なくとも１種のモノアミン（ｆ）を共重合された形で含有してよい。ここで、脂肪族ポリアミドＢ）は、脂肪族モノアミン又は脂環式モノアミンのみを共重合された形で含有する。ここで、モノアミン（ｆ）は、本発明により用いられるポリアミドＢ）の末端キャップの働きをする。原則的には、ポリアミド縮合の反応条件下で、利用可能なカルボン酸基の少なくとも一部と反応することができるすべてのモノアミンが適している。適したモノアミン（ｆ）は、脂肪族アミン、脂肪族モノアミン、脂環式モノアミン及び芳香族モノアミンである。それらに包含されるのは、メチルアミン、エチルアミン、プロピルアミン、ブチルアミン、ペンチルアミン、ヘキシルアミン、ヘプチルアアミン、オクチルアミン、デシルアミン、ステアリルアミン、ジメチルアミン、ジエチルアミン、ジプロピルアミン、ジブチルアミン、シクロヘキシルアミン、ジシクロヘキシルアミン、アニリン、トルイジン、ジフェニルアミン、ナフチルアミン及びそれらの混合物である。
【０１０９】
脂肪族及び部分芳香族ポリアミドＢ）の製造のために、更に少なくとも１種の少なくとも三価のアミン（ｇ）を用いてよい。これらに包含されるのは、Ｎ’−（６−アミノヘキシル）ヘキサン−１，６−ジアミン、Ｎ’−（１２−アミノドデシル）ドデカン−１，１２−ジアミン、Ｎ’−（６−アミノヘキシル）ドデカン−１，１２−ジアミン、Ｎ’−［３−（アミノメチル）−３，５，５−トリメチルシクロヘキシル］ヘキサン−１，６−ジアミン、Ｎ’−［３−（アミノメチル）−３，５，５−トリメチルシクロヘキシル］ドデカン−１，１２−ジアミン、Ｎ’−［（５−アミノ−１，３，３−トリメチルシクロヘキシル）メチル］ヘキサン−１，６−ジアミン、Ｎ’−［（５−アミノ−１，３，３−トリメチルシクロヘキシル）メチル］ドデカン−１，１２−ジアミン、３−［［［３−（アミノメチル）−３，５，５−トリメチルシクロヘキシル］アミノ］メチル］−３，５，５−トリメチルシクロヘキサンアミン、３−［［（５−アミノ−１，３，３−トリメチルシクロヘキシル）メチルアミノ］メチル］−３，５，５−トリメチルシクロヘキサンアミン、３−（アミノメチル）−Ｎ−［３−（アミノメチル）−３，５，５−トリメチルシクロヘキシル］−３，５，５−トリメチルシクロヘキサンアミンである。有利には、少なくとも三価のアミンＧ）は用いられない。
【０１１０】
適したラクタム（ｈ）は、ε−カプロラクタム、２−ピペリドン（δ−バレロラクタム）、２−ピロリドン（γ−ブチロラクタム）、カプリルラクタム、エナントラクタム、ラウリルラクタム及びそれらの混合物である。
【０１１１】
適したω−アミノ酸（Ｉ）は、６−アミノカプロン酸、７−アミノヘプタン酸、１１−アミノウンデカン酸、１２−アミノドデカン酸及びそれらの混合物である。
【０１１２】
（ａ）〜（ｌ）とは異なる、それらと共重合可能な適した化合物（ｋ）は、少なくとも三価のカルボン酸、ジアミノカルボン酸などである。
【０１１３】
さらに、適した化合物（ｋ）は、４−［（Ｚ）−Ｎ−（６−アミノヘキシル）−Ｃ−ヒドロキシカルボンイミドイル］安息香酸、３−［（Ｚ）−Ｎ−（６−アミノヘキシル）−Ｃ−ヒドロキシカルボンイミドイル］安息香酸、（６Ｚ）−６−（６−アミノヘキシルアミノ）−６−ヒドロキシヘキサンカルボン酸、４−［（Ｚ）−Ｎ−［（５−アミノ−１，３，３−トリメチルシクロヘキシル）メチル］−Ｃ−ヒドロキシカルボンイミドイル］安息香酸、３−［（Ｚ）−Ｎ−［（５−アミノ−１，３，３−トリメチルシクロヘキシル）メチル］−Ｃ−ヒドロキシカルボンイミドイル］安息香酸、４−［（Ｚ）−Ｎ−［３−（アミノメチル）−３，５，５−トリメチルシクロヘキシル］−Ｃ−ヒドロキシカルボンイミドイル］安息香酸、３−［（Ｚ）−Ｎ−［３−（アミノメチル）−３，５，５−トリメチルシクロヘキシル］−Ｃ−ヒドロキシカルボンイミドイル］安息香酸及びそれらの混合物である。
【０１１４】
有利な実施形態においては、本発明により用いられるポリアミドＢ）は、脂肪族ポリアミドである。
【０１１５】
その場合、ポリアミドＢ）は、好ましくは、ＰＡ６  ＰＡ１１、ＰＡ１２、ＰＡ４６、ＰＡ６６、ＰＡ６／６６、ＰＡ６９、ＰＡ６９、ＰＡ６１０、ＰＡ６１２、ＰＡ９６、ＰＡ９９、ＰＡ９１０、ＰＡ９１２、ＰＡ１２１２並びにそれらのコポリマー及び混合物から選択されている。
【０１１６】
殊に、脂肪族ポリアミドＢ）は、ＰＡ６、ＰＡ６６、ＰＡ６１０又はＰＡ６／６６、極めて有利にはＰＡ６、ＰＡ６６及びＰＡ６１０である。
【０１１７】
更なる有利な実施形態においては、本発明により用いられるポリアミドＢ）は、部分芳香族ポリアミドである。
【０１１８】
その場合、ポリアミドＢ）は、有利には、ＰＡ６．Ｔ、ＰＡ９．Ｔ、ＰＡ８．Ｔ、ＰＡ１０．Ｔ、ＰＡ１２．Ｔ、ＰＡ６．Ｉ、ＰＡ８．Ｉ、ＰＡ９．Ｉ、ＰＡ１０．Ｉ、ＰＡ１２．Ｉ、ＰＡ６．Ｔ／６、ＰＡ６．Ｔ／１０、ＰＡ６．Ｔ／１２、ＰＡ６．Ｔ／６．Ｉ、ＰＡ６．Ｔ／８．Ｔ、ＰＡ６．Ｔ／９．Ｔ、ＰＡ６．Ｔ／１０Ｔ、ＰＡ６．Ｔ／１２．Ｔ、ＰＡ１２．Ｔ／６．Ｔ、ＰＡ６．Ｔ／６．Ｉ／６、ＰＡ６．Ｔ／６．Ｉ／１２、ＰＡ６．Ｔ／６．Ｉ／６．１０、ＰＡ６．Ｔ／６．Ｉ／６．１２、ＰＡ６．Ｔ／６．６、ＰＡ６．Ｔ／６．１０、ＰＡ６．Ｔ／６．１２、ＰＡ１０．Ｔ／６、ＰＡ１０．Ｔ／１１、ＰＡ１０．Ｔ／１２、ＰＡ８．Ｔ／６．Ｔ、ＰＡ８．Ｔ／６６、ＰＡ８．Ｔ／８．Ｉ、ＰＡ８．Ｔ／８．６、ＰＡ８．Ｔ／６．Ｉ、ＰＡ１０．Ｔ／６．Ｔ、ＰＡ１０．Ｔ／６．６、ＰＡ１０．Ｔ／１０．Ｉ、ＰＡ１０Ｔ／１０．Ｉ／６．Ｔ、ＰＡ１０．Ｔ／６．Ｉ、ＰＡ４．Ｔ／４．Ｉ／４６、ＰＡ４．Ｔ／４．Ｉ／６．６、ＰＡ５．Ｔ／５．Ｉ、ＰＡ５．Ｔ／５．Ｉ／５．６、ＰＡ５．Ｔ／５．Ｉ／６．６、ＰＡ６．Ｔ／６．Ｉ／６．６、ＰＡ  ＭＸＤＡ．６、ＰＡ  ＩＰＤＡ．Ｉ、ＰＡ  ＩＰＤＡ．Ｔ、ＰＡ  ＭＡＣＭ．Ｉ、ＰＡ  ＭＡＣＭ．Ｔ、ＰＡ  ＰＡＣＭ．Ｉ、ＰＡ  ＰＡＣＭ．Ｔ、ＰＡ  ＭＸＤＡ．Ｉ、ＰＡ  ＭＸＤＡ．Ｔ、ＰＡ６．Ｔ／ＩＰＤＡ．Ｔ、ＰＡ６．Ｔ／ＭＡＣＭ．Ｔ、ＰＡ６．Ｔ／ＰＡＣＭ．Ｔ、ＰＡ６．Ｔ／ＭＸＤＡ．Ｔ、ＰＡ６．Ｔ／６．Ｉ／８．Ｔ／８．Ｉ、ＰＡ６．Ｔ／６．Ｉ／１０．Ｔ／１０．Ｉ、ＰＡ６．Ｔ／６．Ｉ／ＩＰＤＡ．Ｔ／ＩＰＤＡ．Ｉ、ＰＡ６．Ｔ／６．Ｉ／ＭＸＤＡ．Ｔ／ＭＸＤＡ．Ｉ、ＰＡ６．Ｔ／６．Ｉ／ＭＡＣＭ．Ｔ／ＭＡＣＭ．Ｉ、ＰＡ６．Ｔ／６．Ｉ／ＰＡＣＭ．Ｔ／ＰＡＣＭ．Ｉ、ＰＡ６．Ｔ／１０．Ｔ／ＩＰＤＡ．Ｔ、ＰＡ６．Ｔ／１２．Ｔ／ＩＰＤＡ．Ｔ、ＰＡ６．Ｔ／１０．Ｔ／ＰＡＣＭ．Ｔ、ＰＡ６．Ｔ／１２．Ｔ／ＰＡＣＭ．Ｔ、ＰＡ１０．Ｔ／ＩＰＤＡ．Ｔ、ＰＡ１２．Ｔ／ＩＰＤＡ．Ｔ並びにそれらのコポリマー及び混合物から選択されている。
【０１１９】
その場合、ポリアミドＢ）は、特に有利には、ＰＡ６．Ｔ、ＰＡ９．Ｔ、ＰＡ１０．Ｔ、ＰＡ１２．Ｔ、ＰＡ６．Ｉ、ＰＡ９．Ｉ、ＰＡ１０．Ｉ、ＰＡ１２．Ｉ、ＰＡ６．Ｔ／６．Ｉ、ＰＡ６．Ｔ／６、ＰＡ６．Ｔ／８．Ｔ、ＰＡ６．Ｔ／１０Ｔ、ＰＡ１０．Ｔ／６．Ｔ、ＰＡ６．Ｔ／１２．Ｔ、ＰＡ１２．Ｔ／６．Ｔ、ＰＡ  ＩＰＤＡ．Ｉ、ＰＡ  ＩＰＤＡ．Ｔ、ＰＡ６．Ｔ／ＩＰＤＡ．Ｔ、ＰＡ６．Ｔ／６．Ｉ／ＩＰＤＡ．Ｔ／ＩＰＤＡ．Ｉ、ＰＡ６．Ｔ／１０．Ｔ／ＩＰＤＡ．Ｔ、ＰＡ６．Ｔ／１２．Ｔ／ＩＰＤＡ．Ｔ、ＰＡ６．Ｔ／１０．Ｔ／ＰＡＣＭ．Ｔ、ＰＡ６．Ｔ／１２．Ｔ／ＰＡＣＭ．Ｔ、ＰＡ１０．Ｔ／ＩＰＤＡ．Ｔ、ＰＡ１２．Ｔ／ＩＰＤＡ．Ｔ並びにそれらのコポリマー及び混合物から選択されている。
【０１２０】
極めて有利には、ポリアミドＢ）は、ＰＡ６、ＰＡ６６、ＰＡ６１０及びＰＡ６．Ｔ／６．Ｉから選択されている。
【０１２１】
ポリマー組成物中のポリアミドＢ）の含有率は、一般に、該ポリマー組成物の全質量に対して１０〜９９．９質量％である。好ましくは、ポリマー組成物は、ポリアミドＢ）を２０〜７０質量％、殊に２５〜６５質量％含有する。
【０１２２】
ポリマー組成物は、ポリオレフィン成分Ａ）及びポリアミドＢ）のほかに、繊維状又は粒状の充填材を成分Ｃ）として含有してよい。
【０１２３】
“充填材”との用語は、本発明の枠内では、広義に解釈され、かつ粒状充填材、繊維状物質及び任意の中間形を包含する。粒状充填材は、微粉〜粗大な粒子に及ぶ幅広い範囲の粒径を有してよい。充填材料として、有機又は無機の充填物質及び補強物質が考慮に入れられる。例えば、無機充填材、例としてカオリン、チョーク、ウォラストナイト、タルク、炭酸カルシウム、ケイ酸塩、二酸化チタン、酸化亜鉛、ガラス粒子、例えばガラス球、ナノスケールの層状ケイ酸塩、ナノスケールの酸化アルミニウム（Ａｌ2Ｏ3）、ナノスケールの二酸化チタン（ＴｉＯ2）、永久磁性若しくは磁化可能な金属化合物及び／又は合金、層状ケイ酸塩及びナノスケールの二酸化ケイ素（ＳｉＯ2）を用いることができる。充填材は、表面処理されていてもよい。
【０１２４】
層状ケイ酸塩として、ポリマー組成物中で、例えばカオリン、蛇紋石、タルク、マイカ、バーミキュライト、イライト、スメクタイト、モンモリロナイト、ヘクトライト、複水酸化物又はそれらの混合物を用いることができる。層状ケイ酸塩は、表面処理されていてよいか又は未処理であってよい。
【０１２５】
さらに、１種以上の繊維物質を用いることができる。これらは、好ましくは、公知の無機補強繊維、例えばボロン繊維、ガラス繊維、シリカ繊維、セラミック繊維及びバサルト繊維；有機補強繊維、例えばアラミド繊維、ポリエステル繊維、ナイロン繊維、ポリエチレン繊維及び天然繊維、例えば木部繊維、亜麻繊維、麻繊維及びサイザル繊維から選択されている。
【０１２６】
殊に有利なのは、ガラス繊維、アラミド繊維、ボロン繊維、金属繊維及びチタン酸カリウム繊維の使用である。
【０１２７】
特にチョップドガラス繊維を用いる。殊に、成分Ｃ）はガラス繊維を含み、ここで、有利には短繊維を用いる。これらは、好ましくは２〜５０ｍｍの範囲の長さ及び５〜４０μｍの直径を有する。代替的に、連続繊維（ロービング）を用いることができる。適しているのは、円形及び／又は非円形の断面積を有する繊維であり、ここで、後者の場合、
副断面軸に対する主断面軸の寸法比は、殊に＞２であり、有利には２〜８の範囲にあり、特に有利には３〜５の範囲にある。
【０１２８】
特別な実施形態においては、成分Ｃ）は、いわゆる“平坦なガラス繊維”を含む。これらは、特に長円形若しくは楕円形又は狭窄部を有する長円形（いわゆる“繭(cocoon)”繊維）又は長方形若しくは実質的に長方形の断面積を有する。ここで、非円形断面積と、２より大きい、有利には２〜８の、殊に３〜５の副断面軸に対する主断面軸の寸法比とを有するガラス繊維を有利には用いる。
【０１２９】
ポリマー組成物の補強のために、円形断面及び非円形断面を有するガラス繊維の混合物も使用することができる。特別な実施形態においては、上で定義した平坦なガラス繊維の割合が大部分を占め、すなわち、それらは繊維の全質量の５０質量％超を成す。
【０１３０】
成分Ｃ）をガラス繊維のロービングとして用いる場合、これらは、好ましくは、１０〜２０μｍ、有利には１２〜１８μｍの直径を有する。ここで、ガラス繊維の断面は、円形、長円形、楕円形、実質的に長方形又は長方形であってよい。特に有利なのは、２〜５の断面軸の比を有するいわゆる平坦なガラス繊維である。殊にＥガラス繊維を使用する。しかし、例えばＡガラス繊維、Ｃガラス繊維、Ｄガラス繊維、Ｍガラス繊維、Ｓガラス繊維、Ｒガラス繊維といった他のすべてのガラス繊維種、又はそれらの任意の混合物又はＥガラス繊維との混合物も用いることができる。
【０１３１】
成分Ｃ）をポリマー組成物中で使用する場合、ポリマー組成物は、該ポリマー組成物の全質量に対して１〜７５質量％の成分Ｃ）を含有してよい。好ましくは、成分Ｃ）は、該ポリマー組成物の全質量に対して５〜５０質量％、殊に１０〜４０質量％の量で用いる。
【０１３２】
ポリマー組成物は、成分Ｄ）として、該ポリマー組成物の全質量に対して０〜５０質量％、有利には０．１〜４５質量％、特に有利には０．２〜３０質量％の割合で添加剤を含有してよい。好ましくは、成分Ｄ）は、熱安定剤、難燃剤、光安定剤、潤滑剤、染料、核剤、顔料、金属フレーク、金属コーティング粒子、静電防止剤、伝導性添加剤、離型剤、蛍光増白剤及び消泡剤から選択されている。
【０１３３】
一般的にポリマー組成物の全質量に対して０〜２質量％の量で用いられる適した光安定剤（ＵＶ安定剤、ＵＶ吸収剤又はＵＶブロッカー）が、置換レゾルシン、サリチレート、ベンゾトリアゾール及びベンゾフェノン並びに立体障害Ｐ含有化合物、立体障害アミン及びカルボジイミンである。
【０１３４】
熱安定剤は、好ましくは、ポリマー組成物の全質量に対して０．０１〜３質量％、特に有利には０．０２〜２質量％、殊に０．１〜１．５質量％の量で用いる。適した熱安定剤は、銅化合物、第二級芳香族アミン、立体障害フェノール、ホスファイト、ホスホナイト及びそれらの混合物である。
【０１３５】
銅化合物を使用する場合、銅の量は、ポリマー組成物の全質量に対して、好ましくは０．００３〜０．５質量％、殊に０．００５〜０．３質量％、特に有利には０．０１〜０．２質量％である。
【０１３６】
第二級芳香族アミンベースの安定剤を使用する場合、これらの安定剤の量は、ポリマー組成物の全質量に対して、好ましくは０．２〜２質量％、特に有利には０．２〜１．５質量％である。
【０１３７】
立体障害フェノールベースの安定剤を使用する場合、これらの安定剤の量は、ポリマー組成物の全質量に対して、好ましくは０．１〜１．５質量％、特に有利には０．２〜１質量％である。
【０１３８】
ホスファイト及び／又はホスホナイトベースの安定剤を使用する場合、これらの安定剤の量は、ポリマー組成物の全質量に対して、好ましくは０．１〜１．５質量％、特に有利には０．２〜１質量％である。
【０１３９】
適した銅化合物は、一価若しくは二価の銅の化合物、一価若しくは二価の銅と無機酸若しくは有機酸との塩又は一価若しくは二価のフェノール、一価若しくは二価の銅の酸化物、又は銅塩とアンモニア、アミン、アミド、ラクタム、シアン化物若しくはホスフィンとの錯体化合物、有利にはハロゲン化水素酸若しくはシアン化水素酸のＣｕ（Ｉ）塩若しくはＣｕ（ＩＩ）塩又は脂肪族カルボン酸の銅塩である。特に有利なのは、一価の銅化合物ＣｕＣｌ、ＣｕＢｒ、Ｃｕｌ、ＣｕＣＮ及びＣｕ2Ｏ、並びに二価の銅化合物ＣｕＣｌ2、ＣｕＳＯ4、ＣｕＯ、酢酸銅（ＩＩ）又はステアリン酸銅（ＩＩ）である。
【０１４０】
銅化合物は市販されているか、又はその製造は当業者に公知である。銅化合物は、それ自体で又は濃縮物の形で用いることができる。ここで、濃縮物とは、好ましくは成分Ａ）と同じ化学的性質で、銅塩を高い濃度で含有するポリマーを意味する。濃縮物を用いることは、通常の方法であり、かつ非常に少量の原料が配量されるべき場合に特に頻繁に用いられる。好ましくは、銅化合物は、更なる金属ハロゲン化物、殊にアルカリ金属ハロゲン化物、例えばＮａｌ、Ｋｌ、ＮａＢｒ、ＫＢｒと組み合わせて用い、ここで、銅ハロゲン化物に対する金属ハロゲン化物のモル比は、０．５〜２０、有利には１〜１０、特に有利には３〜７である。
【０１４１】
本発明により用いることが可能な第二級芳香族アミンベースの安定剤の特に有利な例は、フェニレンジアミンとアセトンとからの付加物（Ｎａｕｇａｒｄ（登録商標）Ａ）、フェニレンジアミンとリノールとからの付加物、Ｎａｕｇａｒｄ（登録商標）４４５、Ｎ，Ｎ’−ジナフチル−ｐ−フェニレンジアミン、Ｎ−フェニル−Ｎ’−シクロヘキシル−ｐ−フェニレンジアミン又はそれらの２種以上の混合物である。
【０１４２】
本発明により用いることが可能な立体障害フェノールベースの安定剤の有利な例は、Ｎ，Ｎ’−ヘキサメチレン−ビス−３−（３，５−ジ−ｔ−ブチル−４−ヒドロキシフェニル）プロピオンアミド、ビス（３，３−ビス−（４’−ヒドロキシ−３’−ｔ−ブチルフェニル）ブタン酸）グリコールエステル、２，１’−チオエチルビス−（３−（３，５−ジ−ｔ−ブチル−４−ヒドロキシフェニル）−プロピオネート、４，４’−ブチリデンビス（３−メチル−６−ｔ−ブチルフェノール）、トリエチレングリコール−３−（３−ｔ−ブチル−４−ヒドロキシ−５−メチルフェニル）プロピオネート又はこれらの安定剤の２種以上の混合物である。
【０１４３】
有利なホスファイト及びホスホナイトは、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔ−ブチルフェニル）ホスファイト、ジイソデシルペンタエリトリトールジホスファイト、ビス（２，４−ジ−ｔ−ブチルフェニル）ペンタエリトリトールジホスファイト、ビス（２，６−ジ−ｔ−ブチル−４−メチルフェニル）ペンタエリトリトールジホスファイト、ジイソデシルオキシペンタエリトリロールジホスファイト、ビス（２，４−ジ−ｔ−ブチル−６−メチルフェニル）ペンタエリトリトールジホスファイト、ビス（２，４，６−トリス−（ｔ−ブチルフェニル））ペンタエリトリトールジホスファイト、トリステアリルソルビトールトリホスファイト、テトラキス（２，４−ジ−ｔ−ブチルフェニル）−４，４’−ビフェニレンジホスホナイト、６−イソオクチルオキシ−２，４，８，１０−テトラ−ｔ−ブチル−１２Ｈ−ジベンゾ［ｄ，ｇ］１，３，２−ジオキサホスホシン、６−フルオロ−２，４，８，１０−テトラ−ｔ−ブチル−１２−メチル−ジベンゾ［ｄ，ｇ］１，３，２−ジオキサホスホシン、ビス（２，４−ジ−ｔ−ブチル−６−メチルフェニル）メチルホスファイト及びビス（２，４−ジ−ｔ−ブチル−６−メチルフェニル）エチルホスファイトである。殊に有利なのは、トリス［２−ｔ−ブチル−４−チオ（２’−メチル−４’−ヒドロキシ−５’−ｔ−ブチル）フェニル−５−メチル］フェニルホスファイト及びトリス（２，４−ジ−ｔ−ブチルフェニル）ホスファイト（Ｈｏｓｔａｎｏｘ（登録商標）ＰＡＲ２４：ＢＡＳＦ  ＳＥ社の市販製品）である。
【０１４４】
熱安定剤の１つの有利な実施形態は、有機熱安定剤（殊にＨｏｓｔａｎｏｘ（登録商標）ＰＡＲ  ２４及びＩｒｇａｎｏｘ（登録商標）１０１０）、ビスフェノールＡベースのエポキシド（殊にＥｐｉｋｏｔｅ（登録商標）１００１）並びにＣｕｌ及びＫｌをベースとする銅安定剤の組合せにある。有機安定剤とエポキシドとから成る市販の安定剤混合物は、例えばＢＡＳＦ  ＳＥのＩｒｇａｔｅｃ（登録商標）ＮＣ６６である。殊に有利なのは、もっぱらＣｕｌ及びＫｌをベースとする熱安定剤である。銅又は銅化合物を添加するほかは、更なる遷移金属化合物、殊に周期律表の第ＶＢ族、第ＶＩＢ族、第ＶＩＩＢ族又は第ＶＩＩＩＢ族の金属塩又は金属酸化物の使用は排除される。そのうえまた、ポリマー組成物に、周期律表の第ＶＢ族、第ＶＩＢ族、第ＶＩＩＢ族又は第ＶＩＩＩＢ族の遷移金属、例えば鉄粉又は鋼粉は加えない。
【０１４５】
成分Ｄ）として、ポリマー組成物は、好ましくは、該ポリマー組成物の全質量に対して０〜３０質量％、特に有利には０〜２０質量％の少なくとも１種の難燃剤を含有する。ポリマー組成物が少なくとも１種の難燃剤を含有する場合、それは好ましくは、該ポリマー組成物の全質量に対して０．０１〜３０質量％、特に有利には０．１〜２０質量％の量で含有する。難燃剤Ｄ）として、ハロゲン含有及びハロゲン不含の難燃剤並びに協力剤が考慮される（Ｇａｅｃｈｔｅｒ／Ｍｕｅｌｌｅｒ，第３版  １９８９年，Ｈａｎｓｅｒ  Ｖｅｒｌａｇ，第１１章を参照されたい）。有利なハロゲン不含の難燃剤は、赤リン、ホスフィン酸若しくはジホスフィン酸塩、及び／又は窒素含有の難燃剤、例えばメラミン、シアヌル酸メラミン、硫酸メラミン、ホウ酸メラミン、シュウ酸メラミン、リン酸メラミン（第一級、第二級）若しくは第二級ピロリン酸メラミン、ネオペンチルグリコールホウ酸メラミン、グアニジン及び当業者に公知のそれらの誘導体並びにポリマーのリン酸メラミン（ＣＡＳ番号：５６３８６−６４−２又は２１８７６８−８４−４及びＥＰ１０９５０３０）、ポリリン酸アンモニウム、イソシアヌル酸トリスヒドロキシエチル（場合によりポリリン酸アンモニウムをイソシアヌル酸トリスヒドロキシエチルと混合したものも）（ＥＰ５８４５６７）である。更なるＮ含有若しくはＰ含有の難燃剤又は難燃剤として適したＰＮ縮合物、同じように、このために通常用いられる酸化物又はホウ酸塩といった協力剤は、ＤＥ１０２００４０４９３４２から引き出すことができる。適したハロゲン含有の難燃剤は、例えばオリゴマーの臭素化ポリカーボネート（ＢＣ  ５２  Ｇｒｅａｔ  Ｌａｋｅｓ）又は４個より多いＮを有するポリペンタブロモベンジルアクリレート（ＦＲ  １０２５  Ｄｅａｄ  ｓｅａ  ｂｒｏｍｉｎｅ）、テトラブロモビスフェノールＡとエポキシドとからの反応生成物、臭素化されたオリゴマー又はポリマーのスチレン、デクロランであり、これらは、多くの場合、協力剤としての酸化アンチモンと共に用いられる（詳細及び更なる難燃剤に関しては、ＤＥ−Ａ−１０２００４０５００２５を参照されたい）。
【０１４６】
顔料として、無機顔料、二酸化チタン、ウルトラマリンブルー、酸化鉄、ＺｎＯ、ベーマイトＡｌＯ（ＯＨ）、及び有機顔料、例えばフタロシアニン、キナクリドン又はペリレンを用いてよい。
【０１４７】
染料とは、透明、半透明又は不透明の着色に使用することができるすべての染料、殊に、ポリアミドの着色に適している染料を意味する。これらのなかで有利なのは、透明又は半透明の着色に適している染料である。この種の染料は、当業者に公知である。
【０１４８】
核剤として、フェニルホスフィン酸ナトリウム、酸化アルミニウム、二酸化ケイ素及び有利にはタルクを用いてよい。
【０１４９】
潤滑剤又は離型剤として、炭素原子１０〜４４個、好ましくは炭素原子１２〜４４個を有する脂肪酸のＡｌ塩、アルカリ金属塩、アルカリ土類金属塩又はエステル又はアミドを、ポリマー組成物の全質量に対して０〜３質量％、好ましくは０．０５〜３質量％、殊に０．１〜１．５質量％、極めて有利には０．１〜１質量％の量で用いてよい。好ましくは、アルカリ土類金属及びアルミニウム塩が用いられ、ここで、カルシウム、マグネシウム及びアルミニウムが特に有利である。
【０１５０】
様々な塩の混合物も用いることができ、ここで、混合比は任意である。
【０１５１】
カルボン酸は、１価又は２価であってよい。例として挙げられるのは、ペラルゴン酸、パルミチン酸、ラウリン酸、マルガリン酸、ドデカン二酸、ベヘン酸及び特に有利にはステアリン酸、カプリン酸並びにモンタン酸（炭素原子３０〜４０個を有する脂肪酸の混合物）である。
【０１５２】
脂肪族アルコールは、１〜４価であってよい。アルコールの例は、ｎ−ブタノール、ｎ−オクタノール、ステアリルアルコール、エチレングリコール、プロピレングリコール、ネオペンチルグリコール、ペンタエリトリトールであり、ここで、グリセリン及びペンタエリトリトールが有利である。
【０１５３】
脂肪族アミンは、１〜３価であってよい。これに関する例は、ステアリルアミン、エチレンジアミン、プロピレンジアミン、ヘキサメチレンジアミン、ジ−（６−アミノヘキシル）アミンであり、ここで、エチレンジアミン及びヘキサメチレンジアミンが特に有利である。有利なエステル又はアミドは、相応してグリセリンジステアレート、グリセリントリステアレート、エチレンジアミンジステアレート、グリセリンモノパルミテート、グリセリントリラウレート、グリセリンモノベヘネート及びペンタエリトリトールテトラステアレートである。様々なエステル若しくはアミドの混合物又はアミドとの組合せにおけるエステルも用いることが可能であり、ここで、混合比は任意である。
【０１５４】
極めて有利なのは、潤滑剤のステアリン酸Ｃａ、モンタン酸Ｃａ又はステアリン酸Ａｌである。
【０１５５】
特に好ましいのは、フィルム、モノフィラメント、繊維、ヤーン又は織物の製造のための、少なくとも１種の熱可塑性ポリアミドＢ）を含有するポリマー組成物におけるポリオレフィンコポリマーＡ）の本発明による使用である。
【０１５６】
同様に特に好ましいのは、ポリマー組成物を、電気構成部品及び電子構成部品において又は高温領域での自動車用途のために用いる、少なくとも１種の熱可塑性ポリアミドＢ）を含有するポリマー組成物におけるポリオレフィンコポリマーＡ）の本発明による使用である。
【０１５７】
ポリアミドＢ）が部分芳香族ポリアミドであるポリマー組成物は、好ましくは、電気構成部品及び電子構成部品のための又は高温領域での自動車用途のための成形部材の製造に適している。
【０１５８】
自動車領域においては、自動車の内装及び自動車の外装における使用、例えば、シリンダヘッドカバー、エンジンフード、インタークーラー用ハウジング、インタークーラーバルブ、インテークパイプ、インテークマニホールド、コネクタ、ギヤホイール、ファンホイール、冷却水タンク、熱交換器用ハウジング又はハウジングパーツ、クーラントクーラー、インタークーラー、サーモスタット、ウォーターポンプ、ヒータエレメント、固定用パーツ、ダッシュボード、ステアリングコラムスイッチ、シートパーツ、ヘッドレスト、センターコンソール、ギアボックスコンポーネント、ドアモジュール、ドアハンドル、ドアミラーコンポーネント、グリル、ルーフレール、サンルーフフレーム、ウインドシールドワイパー及びボディ外装品のための使用が可能である。
【０１５９】
同様に特に好ましいのは、ポリマー組成物を、電気的若しくは電子的に受動的若しくは能動的な構成部品、プリント回路基板、プリント基板のパーツ、ハウジング構成部品、フィルム、ケーブルとしての又はそれらの一部としての成形体の形において、殊に、スイッチ、プラグ、ブッシング、ディストリビューター、リレー、レジスタ、キャパシタ、コイル若しくはコイル体、ランプ、ダイオード、ＬＥＤ、トランジスタ、コネクタ、レギュレータ、集積回路（ＩＣ）、プロセッサ、コントローラ、メモリ及び／若しくはセンサの形において又はそれらの一部として使用する、少なくとも１種の熱可塑性ポリアミドＢ）を含有するポリマー組成物におけるポリオレフィンコポリマーＡ）の本発明による使用である。
【０１６０】
さらに、部分芳香族ポリアミドを成分Ｂ）として含有するポリマー組成物は、コネクタ、マイクロスイッチ、マイクロボタン及び半導体構成部品、殊に発光ダイオード（ＬＥＤ）のリフレクターハウジングを製造するために、特に鉛フリー条件下でのはんだプロセス（鉛フリーはんだ）において用いるのに適している。
【０１６１】
特別な実施形態は、電気構成部品又は電子構成部品の固定用エレメント、例えばスペーサー、ボルト、枠縁(Leisten)、スライド式ガイド(Einschubfuehrungen)、ネジ及びナットとしての使用である。
【０１６２】
殊に有利なのは、機械的靭性を必要とするソケット、コネクタ、プラグ又はブッシングの形における又はそれらの一部としての使用である。かかる機能エレメントの例は、フィルムヒンジ(Filmscharniere)、スナップフック(Schnapphaken)（スナップイン）及びバネ舌片(Federzungen)である。
【０１６３】
台所及び家庭用領域においては、調理用具、例えばフライ鍋、アイロン、つまみ用のコンポーネント、並びに庭園の余暇領域における適用、例えば、灌漑システム又は園芸用具及びドアハンドル用のコンポーネントを製造するために用いることが可能である。
【０１６４】
本発明の更なる対象は、
（ｉ）前で定義した少なくとも１種の熱可塑性ポリアミドＢ）を含有するポリマー組成物を準備し；かつ
（ｉｉ）前で定義したポリオレフィンコポリマーＡ）をポリマー組成物に導入する、
ポリマー組成物における変色を減少する方法である。
【０１６５】
ポリマー組成物は、自体公知の方法に従って、出発成分Ａ）及びＢ）並びに場合により成分Ｃ）及びＤ）を、通常の混合装置、例えばスクリュー押出機、ブラベンダーミル又はバンバリーミルにおいて混合し、引き続き押出することにより製造することができる。押出後、押出物を冷却し、かつ微粉砕することができる。個々の成分を予混合し、次いで生じる出発物質を個々に及び／又は同様に混合して加えることも可能である。混合温度は、一般に２３０〜３２０℃である。
【０１６６】
有利なのは、
（ｉ）前で定義した少なくとも１種のポリオレフィンコポリマーＡ）及び少なくとも１種の熱可塑性ポリアミドＢ）を準備し；
（ｉｉ）（ｉ）で準備したポリマー成分を混合及び加熱することでポリマー組成物を得て、ここで、成形可能な、融解したポリマー組成物が得られ；並びに
（ｉｉｉ）（ｉｉ）で得られた、融解したポリマー組成物を形状付与プロセスに供し、
ただし、ポリマー組成物は、工程（ｉｉ）で、該ポリマー組成物中に含まれるポリマー成分の最大ガラス転移温度を少なくとも１０℃上回る温度に加熱するか、又は、少なくとも１種のポリマー成分が融点を有する場合には、ポリマー組成物は、工程（ｉｉ）で、最も高い温度で溶融するポリマー成分の溶融温度を少なくとも１０℃上回る温度に加熱する、加熱時のポリアミド含有ポリマー組成物における変色を減少する方法である。
【０１６７】
混合及び溶融は、任意の適した装置、例えば混練機形状を有する押出機又はバンバリーミキサーにおいて行ってよい。
【０１６８】
工程（ｉｉｉ）での形状付与に際して、ポリマー組成物は、例えば射出成形、押出成形、熱成形又はインフレーション成形によって、熱的に成形することができる。有利には、ポリマー組成物は、工程（ｉｉ）で、まず１つ以上のストランドに成形する。そのために、当業者に公知の装置、例えば、吐出側に、例えば多孔板、ダイ又はダイプレートを有する押出機を使用することができる。有利には、ポリマー組成物は、易流動性の状態でストランドに成形し、かつ易流動性のストランド形状の反応生成物として又は冷却後に造粒に供する。
【０１６９】
更なる対象は、ポリマー組成物の加熱時の変色を減少するための、前で記載した少なくとも１種の熱可塑性ポリアミドＢ）を含有するポリマー組成物において、前で記載した少なくとも１種のポリオレフィンコポリマーＡ）を使用する方法である。
【０１７０】
以下の例を、本発明を分かり易く説明するために用いるが、これらは本発明を何ら制限するものではない。
【０１７１】
例
以下の成分を用いた：
成分Ａ／１：
ポリ（エチレン−ｃｏ−ブチルアクリレート−ｃｏ−マレイン酸無水物−ｃｏ−アクリル酸）；ＢＡＳＦ  ＳＥのＬｕｐｏｌｅｎ（登録商標）ＫＲ  １２７０を用いた。
【０１７２】
成分Ａ／２：
ポリ（エチレン−ｃｏ−ブチルアクリレート−ｃｏ−マレイン酸無水物−ｃｏ−アクリル酸）；ＤｕＰｏｎｔのＦｕｓａｂｏｎｄ（登録商標）ＮＭ  ５９８  Ｄを用いた。
【０１７３】
成分Ａ／３：
マレイン酸無水物で官能化された、エチレン−ブチルアクリレート−ゴムのコポリマー、ＤｕＰｏｎｔのＦｕｓａｂｏｎｄ（登録商標）Ａ  ＥＢ  ５６０  Ｄを用いた。
【０１７４】
成分Ｂ／１：
ポリアミド６６；ＢＡＳＦ  ＳＥのＵｌｔｒａｍｉｄ（登録商標）Ａ２７を使用した。
【０１７５】
成分Ｂ／２：
ポリアミド６６；ＢＡＳＦ  ＳＥのＵｌｔｒａｍｉｄ（登録商標）Ａ３４を使用した。
【０１７６】
成分Ｂ／３：
ポリアミド６；ＢＡＳＦ  ＳＥのＵｌｔｒａｍｉｄ（登録商標）Ｂ２７を使用した。
【０１７７】
成分Ｂ／４：
ポリアミド６１０；ＢＡＳＦ  ＳＥのＵｌｔｒａｍｉｄ（登録商標）Ｓ３Ｋを使用した。
【０１７８】
成分Ｂ／５：
ポリフタルアミド
【０１７９】
成分Ｃ／１：
ガラス繊維
【０１８０】
成分Ｄ／１：
モンタン酸カルシウム、ＣｌａｒｉａｎｔのＬｉｃｏｍａｔ（登録商標）ＣａＶ  １０２を使用した。
【０１８１】
成分Ｄ／２：
タルク
【０１８２】
成分Ｄ／３：
熱安定剤：Ｃｕｌ／Ｋｌ安定剤
【０１８３】
成分Ｄ／４：
潤滑剤：Ｌｕｗａｘ（登録商標）ＯＡ５、ＢＡＳＦ  ＳＥ（酸化ポリエチレンワックス）
【０１８４】
表１に示した成分を、二軸押出機ＺＳＫ２５（Ｗｅｎｅｒ  ＆  Ｐｆｌｅｉｄｅｒｅｒ社製）において均質化し、その後に押出した。押出物を造粒し、かつ乾燥した。造粒物から射出成形機で試験体を製造し、かつ表１に挙げた特性を決定した。例Ｖ−１、１及び２並びにＶ−２及び３の試験体は、２９５℃の温度で押出し、かつ射出成形において２９０℃で更に加工した。例Ｖ−３及び４並びにＶ−４及び５の試験体は、２８５℃の温度で押出し、かつ射出成形において２８０℃で更に加工した。例Ｖ−５及び６並びにＶ−６及び７の試験体は、３４０℃で押出し、かつ３３０℃で更に加工した。
【０１８５】
黄色度指数の測定
黄色度指数（黄変度）又は黄色度ＹＩは、ＡＳＴＭ  Ｄ  １９２５に準拠して、射出成形板（１０×１０ｍｍ；厚さ：２ｍｍ）について測定した。
【０１８６】
ＣＩＥ−Ｌ*ａ*ｂ*による色彩特性の評価
ＣＩＥ−Ｌ*ａ*ｂ*データの測定（ＤＩＮ  ６１７４に準拠）を、積分球を有する測色計、標準イルミナント、ｄ６５、１０度（表面反射を含む）により行った。
【０１８７】
【表１】
2017505840.tif 000011
【０１８８】
これらの例は、本発明により添加されたポリアミド含有ポリマー組成物が、本発明によらずに添加されたポリアミド含有ポリマー組成物と比較して低い固有色を有することを証明する。したがって、改善された光学特性（より高い白色度、より低い黄変度指数）を有するポリアミド含有ポリマー組成物が得られる。
【国際調査報告】
2017505840.tif 000014
2017505840.tif 000015
2017505840.tif 000016
2017505840.tif 000017
2017505840.tif 000018
2017505840.tif 000019